(57)【要約】凹凸構造を有するモールドであって、凹凸構造の面粗さＲａと、線粗さＲａ’の最大値Ｒａ’（max）と最小値Ｒａ’（min）とが、下記式（１）を満足するモールド。０．１３≦（Ｒａ’（max）−Ｒａ’（min））／Ｒａ≦０．８２    （１）
2012043828.tif 000002
【特許請求の範囲】
【請求項１】
凹凸構造を有するモールドであって、凹凸構造の面粗さＲａと、線粗さＲａ’の最大値Ｒａ’（max）と最小値Ｒａ’（min）とが、下記式（１）を満足するモールド。
０．１３≦（Ｒａ’（max）−Ｒａ’（min））／Ｒａ≦０．８２    （１）
【請求項２】
凹凸構造を有するモールドが、基材の表面に形成された下記のアンダーコート層形成用組成物ＩまたはＩＩの硬化物からなるアンダーコート層の表面に、アルミニウムまたはその合金を蒸着してなる、請求項１記載のモールド。
（アンダーコート層形成用組成物Ｉ）
・ウレタン（メタ）アクリレート（１Ａ）の４５〜９５質量％と、
・ラジカル重合性二重結合を有する化合物（１Ｂ）（ただし、ウレタン（メタ）アクリレート（１Ａ）を除く。）の１〜５０質量％と、
・光重合開始剤（１Ｃ）の０．１〜１５質量％と
を含むアンダーコート層形成用組成物。
（アンダーコート層形成用組成物ＩＩ）
・ウレタン（メタ）アクリレート（２Ａ）の２５〜９０質量％と、
・ラジカル重合性二重結合を有する化合物（２Ｂ）（但し、ウレタン（メタ）アクリレート（２Ａ）を除く。）の１〜５０質量％と、
・光重合開始剤（２Ｃ）の０．１〜１５質量％と、
・微粒子（２Ｄ）の１〜６０質量％と
を含むアンダーコート層形成用組成物。
【請求項３】
凹凸構造を有する面発光体用光取り出し基板であって、凹凸構造の面粗さＲａと、線粗さＲａ’の最大値Ｒａ’（max）と最小値Ｒａ’（min）とが、下記式（１）を満足する面発光体用光取り出し基板。
０．１３≦（Ｒａ’（max）−Ｒａ’（min））／Ｒａ≦０．８２    （１）
【請求項４】
面発光体用取り出し基板が、透明基材と凹凸構造を有する層とを含む請求項３記載の面発光体用光取り出し基板。
【請求項５】
凹凸構造が、請求項１〜２に記載のモールドの凹凸を転写して得られたものである、請求項３〜４記載の面発光体用光取り出し基板。
【請求項６】
凹凸構造を有する層が、下記アンダーコート層形成用組成物ＩまたはＩＩの硬化物からなるアンダーコート層と、該アンダーコート層上に形成された、アルミニウムを蒸着してなる金属層とを備えている請求項４記載の面発光体用取り出し基板。
（アンダーコート層形成用組成物Ｉ）
・ウレタン（メタ）アクリレート（Ａ）の４５〜９５質量％と、
・ラジカル重合性二重結合を有する化合物（Ｂ）（ただし、ウレタン（メタ）アクリレート（Ａ）を除く。）の１〜５０質量％と、
・光重合開始剤（Ｃ）の０．１〜１５質量％と
を含むアンダーコート層形成用組成物。
（アンダーコート層形成用組成物ＩＩ）
・ウレタン（メタ）アクリレート（Ａ）の２５〜９０質量％と、
・ラジカル重合性二重結合を有する化合物（Ｂ）（但し、ウレタン（メタ）アクリレート（Ａ）を除く。）の１〜５０質量％と、
・光重合開始剤（Ｃ）の０．１〜１５質量％と、
・微粒子（Ｄ）の１〜６０質量％と
を含むアンダーコート層形成用組成物。
【請求項７】
請求項３〜６記載の面発光体用光取り出し基板の凹凸構造を、面発光体用光取り出し基板との屈折率差が０．１以上高い膜で埋めて平坦化した面発光体用光取り出し基板。
【請求項８】
請求項３〜７記載の面発光体用光取り出し基板と、該面発光体用光取り出し基板の表面に設けられた透明電極と、該透明電極と離間して設けられた金属薄膜からなる背面電極と、前記透明電極と前記背面電極との間に設けられた発光層とを有する面発光体。
【請求項９】
請求項３〜７記載の面発光体用光取り出し基板からなる太陽電池用保護板。
【請求項１０】
請求項３〜７記載の面発光体用光取り出し基板と、該面発光体用光取り出し基板の表面に設けられた薄膜系太陽電池素子とを有する薄膜系太陽電池であって、前記薄膜系太陽電池素子が、面発光体用光取り出し基板の凹凸を有する側に設けられている薄膜系太陽電池。
【発明の詳細な説明】
【技術分野】
【０００１】
本発明は、微細凹凸構造を表面に有するモールド、該モールドを用いた微細凹凸構造を表面に有する物品の製造方法、およびこの製造方法で得られた物品の用途に関する。また、本発明は、虹彩色を発現する積層体および面発光体にも関する。
本願は、２０１０年９月３０日に、日本に出願された特願２０１０−２２０１９６号、特願２０１０−２２０１９７号及び特願２０１０−２２０１９８号に基づき優先権を主張し、その内容をここに援用する。
【背景技術】
【０００２】
面発光体としては、有機ＥＬ素子や無機ＥＬ素子を利用したものが知られている。有機ＥＬ素子からなる面発光体としては、透明基材と、透明基材の表面に設けられた透明電極と、透明電極と離間して設けられた金属薄膜からなる背面電極と、透明電極と背面電極との間に設けられた、有機化合物の発光材料を含む発光層とを有するものが知られている。【０００３】
面発光体においては、透明電極からの正孔と背面電極からの電子とが発光層で結合することによって発光層が発光する。発光層で発光した光は、透明電極および透明基板を透過して放射面（透明基板の表面）から取り出される。また、発光層で発光した光の一部は、背面電極の金属薄膜で反射された後、発光層、透明電極、および透明基板を透過して放射面から取り出される。【０００４】
しかし、この面発光体においては、透明電極、透明基板、外部空気等に入射する光の入射角が、入射元の材料の屈折率と入射先の材料の屈折率によって決まる臨界角以上である光は、発光層と透明電極との界面、透明電極と透明基板との界面、透明基板と外部空気との界面（放射面）等にて全反射し、面発光体の内部に閉じ込められてしまう。そのため、一部の光を外部に取り出すことができず、光の取り出し効率が低いという問題がある。【０００５】
この問題を解決する面発光体として、下記のものが提案されている。
（１）背面電極の発光層側の表面、または透明基板の透明電極側の表面に、周期的な微細凹凸構造からなる回折格子を形成した有機ＥＬ素子（特許文献１）。【０００６】
（１）の有機ＥＬ素子においては、透明電極、透明基板、外部空気への入射角が小さくなるように、発光層で発光した光を回折格子によって回折することによって、前記各界面における全反射を低減し、光の取り出し効率を向上させている。
しかし、（１）の有機ＥＬ素子においては、回折格子が周期的な微細凹凸構造からなるため、回折格子によって有効に回折される光の角度、波長に偏りがある。そのため、（１）の有機ＥＬ素子では、表示装置や照明など広い範囲を均一に照射する用途には向かない。【０００７】
また、この問題を解決する面発光体として、下記のものが提案されている。
（２）透明基材として、凹凸の周期が幅広い分布を有し、かつ凹凸が不規則な方向に延びる微細凹凸構造（すなわち、皺状の微細凹凸構造）が表面に形成されたものを用いた有機ＥＬ素子（非特許文献１）。【０００８】
（２）の有機ＥＬ素子に用いられる透明基材は、下記の工程（ｉ）〜（ｉｖ）を経て作製される。
（ｉ）基材の表面にポリジメチルシロキサン（ＰＤＭＳ）からなる層を形成する工程。
（ｉｉ）ＰＤＭＳ層の表面にアルミニウムを蒸着し、アルミニウムからなる金属薄膜を形成する工程。この際、ＰＤＭＳ層の表面が蒸着時の熱によって膨張した状態で、ＰＤＭＳ層の表面にアルミニウムが蒸着される。
（ｉｉｉ）ＰＤＭＳ層および金属薄膜を冷却する工程。ＰＤＭＳ層および金属薄膜を冷却することによって、ＰＤＭＳ層の表面に収縮が起こる一方、金属薄膜の収縮が小さいため、ＰＤＭＳ層と金属薄膜との収縮率差によってＰＤＭＳ層の表面に皺状の微細凹凸構造が形成される（バックリング現象）。この際、金属薄膜もＰＤＭＳ層の表面の変形に追随するため、金属薄膜にもＰＤＭＳ層の表面の皺状の微細凹凸構造に沿った皺状の微細凹凸構造が形成される。
（ｉｖ）ＰＤＭＳ層の表面および金属薄膜に皺状の微細凹凸構造が形成された積層体をモールドとして用い、該微細凹凸構造を別の基材の表面のＰＤＭＳ層に転写する工程。
（ｖ）微細凹凸構造が表面に転写された別の基材のＰＤＭＳ層の表面にアルミニウムを蒸着し、アルミニウムからなる金属薄膜を形成する工程。
（ｖｉ）以降、工程（ｉｉ）〜工程（ｖ）を繰り返し行い、最終的に工程（ｉｖ）で終了する工程。このようにして、高アスペクト比の皺状の微細凹凸構造が表面に形成されたＰＤＭＳからなる透明基材が得られる。【０００９】
しかし、工程（ｉｉｉ）で得られる、ＰＤＭＳ層の表面および金属薄膜に皺状の微細凹凸構造が形成された積層体は、ＰＤＭＳ層と金属薄膜との界面の接着性が乏しい。そのため、工程（ｉｖ）において該積層体をモールドとして用い、微細凹凸構造を別の基材の表面のＰＤＭＳ層に転写する際に、ＰＤＭＳ層と金属薄膜との界面で剥離が発生しやすい。【００１０】
また、近年、装飾品や家電製品、自動車外装板などの分野において、塗膜外観にデザイン性や意匠性を付与するために、虹彩色や玉虫色、あるいはパール調の塗料を塗装することがある。
例えば、特許文献１には、基材の表面に形成された特定の塗料組成物の硬化物からなる層に、金属を蒸着してなる積層体が開示されている。この積層体によれば、硬化物の層上に金属を蒸着すると、蒸着により形成された薄膜金属層の表層が凹凸形状となり、虹彩色を発現するとしている。【００１１】
しかしながら、特許文献２に記載の積層体では、必ずしも虹彩色を十分に発現することはできなかった。
【先行技術文献】
【特許文献】
【００１２】
【特許文献１】特許第２９９１１８３号公報
【特許文献２】特開２００７−５４８２７号公報
【非特許文献】
【００１３】
【非特許文献１】Ｗｏｎ  Ｈｏｅ  Ｋｏｏ、外６名、”Ｌｉｇｈｔ  ｅｘｔｒａｃｔｉｏｎ  ｆｒｏｍ  ｏｒｇａｎｉｃ  ｌｉｇｈｔ−ｅｍｉｔｔｉｎｇ  ｄｉｏｄｅｓ  ｅｎｈａｎｃｅｄ  ｂｙ  ｓｐｏｎｔａｎｅｏｕｓｌｙ  ｆｏｒｍｅｄ  ｂｕｃｋｌｅｓ”、Ｎａｔｕｒｅ  Ｐｈｏｔｏｎｉｃｓ、第４巻、２０１０年、ｐ．２２２−２２６
【発明の概要】
【発明が解決しようとする課題】
【００１４】
本発明は、モールド基材の表面にアンダーコート層および金属薄膜が順に形成され、金属薄膜側の表面に皺状の微細凹凸構造を有するモールドであって、アンダーコート層と金属薄膜との界面の接着性に優れるモールド；該モールドを用いた微細凹凸構造を表面に有する物品の製造方法；および該製造方法で得られた物品の用途を提供する。【００１５】
また、本発明は上記事情に鑑みてなされたもので、光の取り出し効率が高く、広い範囲を均一に照射できる面発光体の提供を目的とする。【００１６】
また、本発明は上記事情に鑑みてなされたもので、虹彩色を十分に発現できる積層体の提供を目的とする。
【課題を解決するための手段】
【００１７】
本発明は、以下の態様を有する。
（１）凹凸構造を有するモールドであって、凹凸構造の面粗さＲａと、線粗さＲａ’の最大値Ｒａ’（max）と最小値Ｒａ’（min）とが、下記式（１）を満足するモールド。
０．１３≦（Ｒａ’（max）−Ｒａ’（min））／Ｒａ≦０．８２    （１）
（２）凹凸構造を有するモールドが、基材の表面に形成された下記のアンダーコート層形成用組成物ＩまたはＩＩの硬化物からなるアンダーコート層の表面に、アルミニウムまたはその合金を蒸着してなる、前記（１）記載のモールド。
（アンダーコート層形成用組成物Ｉ）
・ウレタン（メタ）アクリレート（Ａ）の４５〜９５質量％と、
・ラジカル重合性二重結合を有する化合物（Ｂ）（ただし、ウレタン（メタ）アクリレート（Ａ）を除く。）の１〜５０質量％と、
・光重合開始剤（Ｃ）の０．１〜１５質量％と
を含むアンダーコート層形成用組成物。
（アンダーコート層形成用組成物ＩＩ）
・ウレタン（メタ）アクリレート（Ａ）の２５〜９０質量％と、
・ラジカル重合性二重結合を有する化合物（Ｂ）（但し、ウレタン（メタ）アクリレート（Ａ）を除く。）の１〜５０質量％と、
・光重合開始剤（Ｃ）の０．１〜１５質量％と、
・微粒子（Ｄ）の１〜６０質量％と
を含むアンダーコート層形成用組成物。
（３）凹凸構造を有する面発光体用光取り出し基板であって、凹凸構造の面粗さＲａと、線粗さＲａ’の最大値Ｒａ’（max）と最小値Ｒａ’（min）とが、下記式（１）を満足する面発光体用光取り出し基板。
０．１３≦（Ｒａ’（max）−Ｒａ’（min））／Ｒａ≦０．８２    （１）
（４）面発光体用取り出し基板が、透明基材と凹凸構造を有する層とを含む前記（３）記載の面発光体用光取り出し基板。
（５）凹凸構造が、前記（１）〜（２）に記載のモールドの凹凸を転写して得られたものである、前記（３）または（４）記載の面発光体用光取り出し基板。
（６）凹凸構造を有する層が、下記アンダーコート層形成用組成物ＩまたはＩＩの硬化物からなるアンダーコート層と、該アンダーコート層上に形成された、アルミニウムを蒸着してなる金属層とを備えている前記（４）記載の面発光体用取り出し基板。
（アンダーコート層形成用組成物Ｉ）
・ウレタン（メタ）アクリレート（１Ａ）の４５〜９５質量％と、
・ラジカル重合性二重結合を有する化合物（１Ｂ）（ただし、ウレタン（メタ）アクリレート（１Ａ）を除く。）の１〜５０質量％と、
・光重合開始剤（１Ｃ）の０．１〜１５質量％と
を含むアンダーコート層形成用組成物。
（アンダーコート層形成用組成物ＩＩ）
・ウレタン（メタ）アクリレート（２Ａ）の２５〜９０質量％と、
・ラジカル重合性二重結合を有する化合物（２Ｂ）（但し、ウレタン（メタ）アクリレート（２Ａ）を除く。）の１〜５０質量％と、
・光重合開始剤（２Ｃ）の０．１〜１５質量％と、
・微粒子（２Ｄ）の１〜６０質量％と
を含むアンダーコート層形成用組成物。
（７）前記（３）〜（６）記載の面発光体用光取り出し基板の凹凸構造を、面発光体用光取り出し基板との屈折率差が０．１以上高い膜で埋めて平坦化した面発光体用光取り出し基板。
（８）前記（３）〜（７）記載の面発光体用光取り出し基板と、該面発光体用光取り出し基板の表面に設けられた透明電極と、該透明電極と離間して設けられた金属薄膜からなる背面電極と、前記透明電極と前記背面電極との間に設けられた発光層とを有する面発光体。
（９）前記（３）〜（７）記載の面発光体用光取り出し基板からなる太陽電池用保護板。
（１０）前記（３）〜（７）記載の面発光体用光取り出し基板と、該面発光体用光取り出し基板の表面に設けられた薄膜系太陽電池素子とを有する薄膜系太陽電池であって、前記薄膜系太陽電池素子が、面発光体用光取り出し基板の凹凸を有する側に設けられている薄膜系太陽電池。【００１８】
本明細書中の面発光体用光取り出し基板との記載は、太陽電池用の基板として用いられる場合には、微細凹凸基板ともいう。【００１９】
本発明の微細凹凸構造を表面に有するモールドは、モールド基材の表面に形成された下記のアンダーコート層形成用組成物の硬化物からなるアンダーコート層の表面に、アルミニウムまたはその合金を蒸着してなるものであることを特徴とする。
（アンダーコート層形成用組成物Ｉ）
ウレタン（メタ）アクリレート（Ａ）の４５〜９５質量％と、ラジカル重合性二重結合を有する化合物（Ｂ）（ただし、ウレタン（メタ）アクリレート（Ａ）を除く。）の１〜５０質量％と、光重合開始剤（Ｃ）の０．１〜１５質量％とを含むアンダーコート層形成用組成物。【００２０】
本発明の微細凹凸構造を表面に有する物品の製造方法は、本発明の微細凹凸構造を表面に有するモールドを用い、該モールドの微細凹凸構造が反転した微細凹凸構造を表面に有する物品を得ることを特徴とする。物品としては、例えば、面発光体用光取り出し基板等が挙げられる。【００２１】
本発明の面発光体は、透明基材と、該透明基材の表面に設けられた透明電極と、該透明電極と離間して設けられた金属薄膜からなる背面電極と、前記透明電極と前記背面電極との間に設けられた発光層とを有する面発光体であって、前記透明基材が、本発明の製造方法で得られた微細凹凸構造を表面に有する物品であり、前記透明電極、前記発光層および前記背面電極が、前記物品の微細凹凸構造を有する表面側に設けられていることを特徴とする。【００２２】
本発明の太陽電池用保護板は、透明基材からなる太陽電池用保護板であって、前記透明基材が、本発明の製造方法で得られた微細凹凸構造を表面に有する物品である、または本発明の製造方法で得られた微細凹凸構造を表面に有する物品を基材本体の表面に貼着したものであることを特徴とする。【００２３】
本発明の薄膜系太陽電池は、透明基材と、該透明基材の表面に設けられた薄膜系太陽電池素子とを有する薄膜系太陽電池であって、前記透明基材が、本発明の製造方法で得られた微細凹凸構造を表面に有する物品である、または本発明の製造方法で得られた微細凹凸構造を表面に有する物品を基材本体の表面に貼着したものであり、前記薄膜系太陽電池素子が、前記物品の微細凹凸構造を有する表面側に設けられていることを特徴とする。【００２４】
本発明の面発光体は、表面に凹凸構造を有する透明基材と、該透明基材の表面に設けられた透明電極と、該透明電極と離間して設けられた金属薄膜からなる背面電極と、前記透明電極と前記背面電極との間に設けられた発光層とを有する面発光体であって、前記透明基材が、透明支持体と、該透明支持体の表面に形成された、アンダーコート層形成用組成物の硬化物からなるアンダーコート層と、該アンダーコート層上に形成された、アルミニウムを蒸着してなる金属層とを備え、前記アンダーコート層形成用組成物が、（ポリ）アルキレングリコールおよびアジピン酸を反応させて得られるポリエステルジオールと、ジイソシアネート化合物と、ヒドロキシル基含有（メタ）アクリル酸エステルとの反応物であるウレタン（メタ）アクリレート（Ａ）と、分子内に１個以上のラジカル重合性二重結合を有する化合物（Ｂ）（但し、前記ウレタン（メタ）アクリレート（Ａ）を除く。）と、光重合開始剤（Ｃ）とを含み、前記透明電極、前記発光層および前記背面電極が、前記透明基材の凹凸構造を有する表面側に設けられていることを特徴とする。【００２５】
また、本発明者らは鋭意検討した結果、硬化物の層上に蒸着された金属層の凹凸状の構造（バックリング構造）を細かくすることで、虹彩色がより鮮明に発現されることを見出した。
そして、硬化物の層に微粒子を含有させることでバックリング構造を制御できることを見出し、本発明を完成するに至った。【００２６】
すなわち、本発明の積層体は、基材と、該基材の表面に形成された、アンダーコート層形成用組成物の硬化物からなるアンダーコート層と、該アンダーコート層上に形成された、アルミニウムを蒸着してなる金属層とを備えた、表面に凹凸構造を有する積層体であって、前記アンダーコート層形成用組成物が、（ポリ）アルキレングリコールおよびアジピン酸を反応させて得られるポリエステルジオールと、ジイソシアネート化合物と、ヒドロキシル基含有（メタ）アクリル酸エステルとの反応物であるウレタン（メタ）アクリレート（Ａ）と、分子内に１個以上のラジカル重合性二重結合を有する化合物（Ｂ）（但し、前記ウレタン（メタ）アクリレート（Ａ）を除く。）と、光重合開始剤（Ｃ）と、微粒子（Ｄ）とを含むことを特徴とする。
【発明の効果】
【００２７】
本発明の微細凹凸構造を表面に有するモールドは、モールド基材の表面にアンダーコート層および金属薄膜が順に形成され、金属薄膜側の表面に皺状の微細凹凸構造を有するモールドであって、アンダーコート層と金属薄膜との界面の接着性に優れる。
本発明の微細凹凸構造を表面に有する物品の製造方法によれば、微細凹凸構造を表面に有する物品を安定して製造できる。
本発明の面発光体は、従来の面発光体に比べ、光の取り出し効率が高く、広い範囲を均一に照射できる。
本発明の太陽電池用保護板によれば、変換効率が高い太陽電池を得ることができる。
本発明の薄膜系太陽電池は、変換効率が高い。【００２８】
また、本発明の面発光体は、光の取り出し効率が高く、広い範囲を均一に照射できる。【００２９】
また、本発明の積層体は、虹彩色を十分に発現できる。
【図面の簡単な説明】
【００３０】
【図１】本発明の微細凹凸構造を表面に有するモールドの一例を示す断面図である。
【図２】本発明の微細凹凸構造を表面に有するモールドの表面の走査型電子顕微鏡写真である。
【図３】微細凹凸構造を表面に有する物品の製造工程を示す断面図である。
【図４】本発明の面発光体の一例を示す断面図である。
【図５】本発明の太陽電池用保護板の一例を示す断面図である。
【図６】本発明の太陽電池用保護板を用いたｐｎ接合型の太陽電池の一例を示す断面図である。
【図７】本発明の薄膜系太陽電池の一例を示す断面図である。
【図８】本発明の表面に凹凸構造を有する面発光体の一例を示す断面図である。
【図９】本発明の表面に凹凸構造を有する面発光体の透明基材の表面の原子間力顕微鏡像である。
【図１０】本発明の積層体の一例を示す断面図である。
【図１１】本発明の積層体の製造工程の一例を示す断面図である。
【図１２】実施例Ｃ１で得られた積層体の原子間力顕微鏡像である。
【図１３】実施例Ｃ２で得られた積層体の原子間力顕微鏡像である。
【図１４】比較例Ｃ１で得られた積層体の原子間力顕微鏡像である。
【図１５】本発明のデバイスＡの素子構成を示す図である。
【図１６】本発明のデバイスＢの素子構成を示す図である。
【図１７】本発明のデバイスＣの素子構成を示す図である。
【図１８】本発明のデバイスＤの素子構成を示す図である。
【図１９】本発明のデバイスＥの素子構成を示す図である。
【図２０】本発明のデバイスＦの素子構成を示す図である。
【図２１】本発明のデバイスＧの素子構成を示す図である。
【図２２】本発明のデバイスＨの素子構成を示す図である。
【図２３】本発明のデバイスＩの素子構成を示す図である。
【図２４】本発明のデバイスＪの素子構成を示す図である。
【図２５】本発明のデバイスＫの素子構成を示す図である。
【図２６】実施例１で得られたモールドの原子間力顕微鏡像である。
【図２７】実施例２で得られたモールドの原子間力顕微鏡像である。
【図２８】実施例３で得られたモールドの原子間力顕微鏡像である。
【図２９】実施例４で得られたモールドの原子間力顕微鏡像である。
【図３０】実施例５で得られたモールドの原子間力顕微鏡像である。
【図３１】実施例６で得られたモールドの原子間力顕微鏡像である。
【図３２】実施例７で得られたモールドの原子間力顕微鏡像である。
【図３３】実施例８で得られたモールドの原子間力顕微鏡像である。
【図３４】実施例９で得られたモールドの原子間力顕微鏡像である。
【図３５】実施例１０で得られたモールドの原子間力顕微鏡像である。
【図３６】実施例１１で得られたモールドの原子間力顕微鏡像である。
【図３７】実施例１２で得られたモールドの原子間力顕微鏡像である。
【図３８】比較例４で得られたモールドの原子間力顕微鏡像である。
【図３９】本発明のデバイスＸの素子構成を示す図である。
【図４０】比較例３で得られたモールドの原子間力顕微鏡像である。
【発明を実施するための形態】
【００３１】
本明細書において、透明とは、可視光を透過できること（光透過性を有すること）を意味する。また、活性エネルギー線は、可視光線、紫外線、電子線、プラズマ、熱線（赤外線等）等を意味する。
また、「（ポリ）アルキレングリコール」は、ポリアルキレングリコールとアルキレングリコールの両方を意味する。また、「（メタ）」の後に別の用語、例えば「アクリレート」が続く場合はアクリレートおよびメタクリレートの両方を意味し、例えば「アクリル酸」が続く場合はアクリル酸とメタクリル酸の両方を意味する。
【００３２】
本明細書において、微細凹凸構造と凹凸構造は、いずれも同義である。
【００３３】
＜微細凹凸構造を表面に有するモールド＞
図１は、本発明の微細凹凸構造を表面に有するモールド（以下、単にモールドとも記す。）の一例を示す断面図である。
モールド１１０は、モールド基材１１２と、モールド基材１１２の表面に形成されたアンダーコート層１１４と、アンダーコート層１１４の表面に形成された金属薄膜１１６とを有する積層体である。
【００３４】
モールド１１０は、モールド基材１１２の表面に形成された後述するアンダーコート層形成用組成物の硬化物からなるアンダーコート層１１４の表面に、アルミニウムまたはその合金を蒸着し、金属薄膜１１６を形成したものである。
モールド１１０においては、アンダーコート層１１４の表面にアルミニウムまたはその合金を蒸着する際に、上述の非特許文献１に記載されたバックリング現象が発生し、図２の走査型電子顕微鏡写真に示すように、アンダーコート層１１４の表面および金属薄膜１１６に皺状の微細凹凸構造が形成される。
【００３５】
（モールド基材）
モールド基材１１２の形態としては、フィルム、シート、板等が挙げられる。
モールド基材１１２の材料としては、ポリエステル（ポリエチレンテレフタレート、ポリブチレンテレフタレート等）、アクリル系樹脂（ポリメチルメタクリレート等）、ポリカーボネート、ポリ塩化ビニル、スチレン系樹脂（ＡＢＳ樹脂等）、セルロース系樹脂（トリアセチルセルロース等）、ガラス、シリコン、金属等が挙げられる。
【００３６】
（アンダーコート層）
アンダーコート層１１４は、後述するアンダーコート層形成用組成物の硬化物からなる層である。
アンダーコート層１１４の厚さは、バックリング現象が発生しやすい点から、１〜４０μｍが好ましい。
【００３７】
（金属薄膜）
金属薄膜１１６は、アルミニウムまたはその合金の蒸着によって形成される層である。
金属薄膜１１６の厚さは、バックリング現象が発生しやすい点から、１〜１０００ｎｍが好ましい。
【００３８】
（微細凹凸構造）
アンダーコート層１１４の表面および金属薄膜１１６に形成される皺状の微細凹凸構造は、凹凸の周期が幅広い分布を有し、かつ凹凸が不規則な方向に延びるものである。
微細凹凸構造が、凹凸の周期が幅広い分布を有し、かつ凹凸が不規則な方向に延びることは、モールド１１０の表面の原子間力顕微鏡または走査型電子顕微鏡写真をフーリエ変換して得られるパワースペクトルピークが幅の広いリング状になることで確認できる。
【００３９】
本発明の凹凸構造を有するモールドは、凹凸構造の面粗さＲａと、線粗さＲａ’の最大値Ｒａ’（ｍａｘ）と最小値Ｒａ’（ｍｉｎ）とが、下記式（１）を満足するモールドである。
０．１３≦（Ｒａ’（ｍａｘ）−Ｒａ’（ｍｉｎ））／Ｒａ≦０．８２    （１）
【００４０】
なお、線粗さＲａ’は、ＪＩＳＢＯ６０１−１９９４に従って測定した値であり、式（１）の分子は、測定する方向を変えて線粗さＲａ’を測定した場合の算術平均粗さの最大値（ｍａｘ）と最小値（ｍｉｎ）の差をとったものである。従って、凹凸構造に規則性がない場合には、方向によって線粗さに違いがないため、この差は小さくなり、これを面粗さＲａで除した式（１）の値は小さくなり、ランダムな凹凸構造の場合には０に近づく。逆に、凹凸構造に規則性がある場合は、方向によって線粗さが異なり、この差（式（１）の分子）が大きくなる。
すなわち、式（１）の値が０．１３以上、０．８２以下であることは、凹凸構造がランダムな構造でも、規則正しい構造でもなく、その中間の構造、すなわち、適度に規則性のある構造を意味している。
【００４１】
微細凹凸構造における凸（または凹）の平均周期は、最終的に得られる微細凹凸構造を表面に有する物品における光の回折効率の点から、１０〜１００００ｎｍが好ましく、２００〜５０００ｎｍがより好ましい。
凸（または凹）の平均周期は、原子間力顕微鏡または走査型電子顕微鏡により測定された画像のフーリエ変換像より求めることができる。
【００４２】
微細凹凸構造における凸（または凹）の算術平均高さ（粗さ）（Ｒｚ）は、後述する面発光体の光の取り出し効率を十分に高くすることができる点から、１０〜１０００ｎｍが好ましく、５０〜７００ｎｍがより好ましい。
凸（または凹）の算術平均高さ（粗さ）（Ｒｚ）は、原子間力顕微鏡により測定した数値からＪＩＳ規格に則り計算される。
【００４３】
（モールドの製造方法）
モールド１１０は、例えば、下記の工程（Ｉ）〜（ＩＶ）を有する方法によって製造される。
（Ｉ）モールド基材１１２の表面に、後述するアンダーコート層形成用組成物の硬化物からなるアンダーコート層１１４を形成する工程。
（ＩＩ）アンダーコート層１１４の表面にアルミニウムまたはその合金を蒸着し、アルミニウムまたはその合金からなる金属薄膜１１６を形成する工程。
（ＩＩＩ）アンダーコート層１１４および金属薄膜１１６を冷却し、皺状の微細凹凸構造を形成する工程。
（ＩＶ）必要に応じて、上述の非特許文献１と同様に、別のモールド基材１１２のアンダーコート層１１４への皺状の微細凹凸構造の転写と、別のモールド基材１１２のアンダーコート層１１４へのアルミニウムまたはその合金の蒸着とを繰り返すことによって、微細凹凸構造を高アスペクト比とする工程。
【００４４】
工程（Ｉ）：
アンダーコート層１１４は、例えば、モールド基材１１２の表面に後述するアンダーコート層形成用組成物を塗布し、活性エネルギー線の照射によって硬化させることによって形成される。
【００４５】
塗布方法としては、ハケ塗り、スプレーコート、ディップコート、スピンコート、フローコート等が挙げられ、塗布作業性、塗膜の平滑性、均一性の点から、スプレーコート法またはフローコート法が好ましい。
【００４６】
アンダーコート層形成用組成物が有機溶媒を含む場合、硬化前に塗膜を加熱して有機溶媒を揮発させる。加熱温度は、４０〜１３０℃が好ましく、６０〜１３０℃がより好ましい。加熱時間は、１〜２０分が好ましく、３〜２０分がより好ましい。加熱手段としては、ＩＲヒータ、温風等が挙げられる。
【００４７】
活性エネルギー線としては、紫外線、電子線等が挙げられる。高圧水銀灯を用いる場合、紫外線エネルギー量は、５００〜４０００ｍＪ／ｃｍ２が好ましい。
【００４８】
工程（ＩＩ）：
蒸着法としては、真空蒸着法、スパッタリング法、イオンプレーティング法等の物理的蒸着法が挙げられ、バックリング現象が発生しやすい点から、真空蒸着法が好ましい。
工程（ＩＩ）においては、アンダーコート層１１４の表面が蒸着時の熱によって膨張した状態で、アンダーコート層１１４の表面にアルミニウムまたはその合金が蒸着される。
【００４９】
工程（ＩＩＩ）：
冷却は、通常、大気下、常温にて行われる。
アンダーコート層１１４および金属薄膜１１６を冷却することによって、アンダーコート層１１４の表面に収縮が起こる一方、金属薄膜１１６の収縮が小さいため、アンダーコート層１１４と金属薄膜１１６との収縮率差によって、アンダーコート層１１４の表面に皺状の微細凹凸構造が形成される（バックリング現象）。この際、金属薄膜１１６もアンダーコート層１１４の表面の変形に追随するため、金属薄膜１１６にもアンダーコート層１１４の表面の皺状の微細凹凸構造に沿った皺状の微細凹凸構造が形成される。
【００５０】
（アンダーコート層形成用組成物Ｉ）
アンダーコート層形成用組成物は、ウレタン（メタ）アクリレート（Ａ）の４５〜９５質量％と、ラジカル重合性二重結合を有する化合物（Ｂ）（ただし、ウレタン（メタ）アクリレート（Ａ）を除く。）の１〜５０質量％と、光重合開始剤（Ｃ）の０．１〜１５質量％とを含む。
【００５１】
（ウレタン（メタ）アクリレート（Ａ））
ウレタン（メタ）アクリレート（Ａ）は、ポリオールに、ポリイソシアネートおよび水酸基含有（メタ）アクリレートを反応させて得られるものである。
【００５２】
ウレタン（メタ）アクリレート（Ａ）としては、上述のバックリング現象が発生しやすい点から、（ポリ）アルキレングリコール（ａ１）およびアジピン酸（ａ２）から得られるポリエステルジオールに、ジイソシアネート化合物（ａ３）および水酸基含有（メタ）アクリレート（ａ４）を反応させて得られるものが好ましい。
【００５３】
（ポリ）アルキレングリコール（ａ１）は、ポリアルキレングリコールおよびアルキレングリコールの総称である。
（ポリ）アルキレングリコール（ａ１）としては、エチレングリコール、ポリエチレングリコール、プロピレングリコール、ポリプロピレングリコール、テトラメチレングリコール、ポリテトラメチレングリコール等が挙げられる。（ポリ）アルキレングリコール（ａ１）は、１種を単独で用いてもよく、２種以上を併用してもよい。
（ポリ）アルキレングリコール（ａ１）としては、アンダーコート層形成用組成物の低粘度化の点から、エチレングリコール、プロピレングリコール、テトラメチレングリコールが好ましい。
【００５４】
ジイソシアネート化合物（ａ３）としては、トリレンジイソシアネート、キシレンジイソシアネート、イソホロンジイソシアネート、テトラメチルキシリレンジイソシアネート等が挙げられる。ジイソシアネート化合物（ａ３）は、１種を単独で用いてもよく、２種以上を併用してもよい。
ジイソシアネート化合物（ａ３）としては、合成時の反応性が高く、安価であり、入手が容易な点から、トリレンジイソシアネートが好ましい。
【００５５】
水酸基含有（メタ）アクリレート（ａ４）は、分子内に少なくとも１つの（メタ）アクリロイルオキシ基および少なくとも１つの水酸基を有するものである。
水酸基含有（メタ）アクリレート（ａ４）としては、２−ヒドロキシエチル（メタ）アクリレート、２−ヒドロキシプロピル（メタ）アクリレート、３−ヒドロキシプロピル（メタ）アクリレート、３−ヒドロキシブチル（メタ）アクリレート、４−ヒドロキシブチル（メタ）アクリレート、５−ヒドロキシペンチル（メタ）アクリレート、６−ヒドロキシヘキシル（メタ）アクリレート、シクロヘキサンジメタノールモノ（メタ）アクリレート、２−ヒドロキシエチル（メタ）アクリレートとカプロラクトンの付加物、４−ヒドロキシブチル（メタ）アクリレートとカプロラクトンの付加物、トリメチロールプロパンジアクリレート、ペンタエリスリトールトリアクリレート、ジペンタエリスリトールペンタアクリレート等が挙げられる。水酸基含有（メタ）アクリレート（１ａ４）は、１種を単独で用いてもよく、２種以上を併用してもよい。
水酸基含有（メタ）アクリレート（ａ４）としては、アンダーコート層形成用組成物の低粘度化の点から、２−ヒドロキシエチル（メタ）アクリレート、２−ヒドロキシプロピル（メタ）アクリレート、３−ヒドロキシプロピル（メタ）アクリレート、３−ヒドロキシブチル（メタ）アクリレート、４−ヒドロキシブチル（メタ）アクリレートが好ましい。
【００５６】
ウレタン（メタ）アクリレート（Ａ）は、例えば、下記のようにして製造される。
（ポリ）アルキレングリコール（ａ１）とアジピン酸（ａ２）とを２００℃前後で反応させ、脱水縮合することによりポリエステルジオールを得る。ポリエステルジオールと触媒（ジラウリン酸ジ−ｎ−ブチル錫等）との混合物中に、ジイソシアネート化合物（ａ３）を、５０〜９０℃で滴下し、反応させてウレタンプレポリマーを得る。ウレタンプレポリマーに水酸基含有（メタ）アクリレート（ａ４）を反応させる。または、ジイソシアネート化合物（ａ３）および水酸基含有（メタ）アクリレート（ａ４）を反応させた後に、（ポリ）アルキレングリコール（ａ１）およびアジピン酸（ａ２）から得られるポリエステルジオールを反応させてもよい。
【００５７】
ウレタン（メタ）アクリレート（Ａ）の数平均分子量は、アンダーコート層形成用組成物の低粘度化の点から、４０００〜６０００が好ましい。
ウレタン（メタ）アクリレート（Ａ）は、１種を単独で用いてもよく、２種以上を併用してもよい。
ウレタン（メタ）アクリレート（Ａ）の割合は、アンダーコート層形成用組成物（１００質量％）のうち、４５〜９５質量％であり、５５〜６５質量％が好ましい。ウレタン（メタ）アクリレート（Ａ）の割合がこの範囲内であれば、アンダーコート層と金属薄膜との界面の接着性が良好となる。また、上述のバックリング現象が発生しやすい。
【００５８】
（ラジカル重合性二重結合を有する化合物（Ｂ））
ラジカル重合性二重結合を有する化合物（Ｂ）は、分子内に１つ以上のラジカル重合性二重結合を有する化合物である。ただし、ウレタン（メタ）アクリレート（Ａ）を除く。
【００５９】
ラジカル重合性二重結合を有する化合物（Ｂ）としては、下記の化合物が挙げられる。
６官能（メタ）アクリレート類（ジペンタエリスリトールヘキサ（メタ）アクリレート、カプロラクトン変性ジペンタエリスリトールヘキサ（メタ）アクリレート等）、
５官能（メタ）アクリレート類（ジペンタエリスリトールヒドロキシペンタ（メタ）アクリレート、カプロラクトン変性ジペンタエリスリトールヒドロキシペンタ（メタ）アクリレート等）、
４官能（メタ）アクリレート類（ジトリメチロールプロパンテトラ（メタ）アクリレート、ペンタエリスリトールテトラ（メタ）アクリレート、ペンタエリスリトールエトキシ変性テトラ（メタ）アクリレート等）、
３官能（メタ）アクリレート類（トリメチロールプロパントリ（メタ）アクリレート、トリスエトキシレーテッドトリメチロールプロパントリ（メタ）アクリレート、ペンタエリスリトールトリ（メタ）アクリレート、エトキシレーテッドペンタエリスリトールトリ（メタ）アクリレート、トリス（２−アクリロイルオキシエチル）イソシアヌレート、炭素数２〜５の脂肪族炭化水素変性トリメチロールプロパントリアクリレート等）、
【００６０】
ジ（メタ）アクリレート類（エチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、ノナンジオールジ（メタ）アクリレート、ネオペンチルグリコールジ（メタ）アクリレート、メチルペンタンジオールジ（メタ）アクリレート、ジエチルペンタンジオールジ（メタ）アクリレート、ヒドロキシピバリン酸ネオペンチルグリコールジ（メタ）アクリレート、テトラエチレングリコールジ（メタ）アクリレート、トリプロピレングリコールジ（メタ）アクリレート、ポリブチレングリコールジ（メタ）アクリレート、トリシクロデカンジメタノールジ（メタ）アクリレート、ビス（２−アクリロイルオキシエチル）−２−ヒドロキシエチルイソシアヌレート、シクロヘキサンジメタノールジ（メタ）アクリレート、ポリエトキシレーテッドシクロヘキサンジメタノールジ（メタ）アクリレート、ポリプロポキシレーテッドシクロヘキサンジメタノールジ（メタ）アクリレート、ポリエトキシレーテッドビスフェノールＡジ（メタ）アクリレート、ポリプロポキシレーテッドビスフェノールＡジ（メタ）アクリレート、水添ビスフェノールＡジ（メタ）アクリレート、ポリエトキシレーテッド水添ビスフェノールＡジ（メタ）アクリレート、ポリプロポキシレーテッド水添ビスフェノールＡジ（メタ）アクリレート、ビスフェノキシフルオレンエタノールジ（メタ）アクリレート、ネオペンチルグリコール変性トリメチロールプロパンジ（メタ）アクリレート、ヒドロキシピバリン酸ネオペンチルグリコールのε−カプロラクトン付加物（付加モル数をｎ、ｍとした場合、ｎ＋ｍ＝２〜５）のジ（メタ）アクリレート、ヒドロキシピバリン酸ネオペンチルグリコールのγ−ブチロラクトン付加物（ｎ＋ｍ＝２〜５）のジ（メタ）アクリレート、ネオペンチルグリコールのカプロラクトン付加物（ｎ＋ｍ＝２〜５）のジ（メタ）アクリレート、ブチレングリコールのカプロラクトン付加物（ｎ＋ｍ＝２〜５）のジ（メタ）アクリレート、シクロヘキサンジメタノールのカプロラクトン付加物（ｎ＋ｍ＝２〜５）のジ（メタ）アクリレート、ジシクロペンタンジオールのカプロラクトン付加物（ｎ＋ｍ＝２〜５）のジ（メタ）アクリレート、ビスフェノールＡのカプロラクトン付加物（ｎ＋ｍ＝２〜５）のジ（メタ）アクリレート、水添ビスフェノールＡのカプロラクトン付加物（ｎ＋ｍ＝２〜５）のジ（メタ）アクリレート、ビスフェノールＦのカプロラクトン付加物（ｎ＋ｍ＝２〜５）のジ（メタ）アクリレート等）、
【００６１】
モノ（メタ）アクリレート類（２−ヒドロキシエチル（メタ）アクリレート、２−ヒドロキシプロピル（メタ）アクリレート、４−ヒドロキシブチル（メタ）アクリレート、テトラヒドロフルフリル（メタ）アクリレート、フェノキシエチル（メタ）アクリレート、シクロヘキシル（メタ）アクリレート、イソボルニル（メタ）アクリレート、ノルボルニル（メタ）アクリレート、２−（メタ）アクリロイルオキシメチル−２−メチルビシクロヘプタン、アダマンチル（メタ）アクリレート、ベンジル（メタ）アクリレート、フェニル（メタ）アクリレート、ジシクロペンテニル（メタ）アクリレート、ジシクロペンタニル（メタ）アクリレート、テトラシクロドデカニル（メタ）アクリレート、シクロヘキサンジメタノールモノ（メタ）アクリレート、２−メトキシエチル（メタ）アクリレート、３−メトキシブチル（メタ）アクリレート、メトキシトリエチレングリコール（メタ）アクリレート、ブトキシエチル（メタ）アクリレート、メトキシジプロピレングリコール（メタ）アクリレート、４−アクリロイルオキシメチル−２−メチル−２−エチル−１，３−ジオキソラン、４−アクリロイルオキシメチル−２−メチル−２−イソブチル−１，３−ジオキソラン、トリメチロールプロパンホルマール（メタ）アクリレート、エチレンオキサイド変性リン酸（メタ）アクリレート、カプロラクトン変性リン酸（メタ）アクリレート等、
【００６２】
アクリルアミド類（アクリルアミド、Ｎ，Ｎ−ジメチルアクリルアミド、Ｎ，Ｎ−ジメチルメタクリルアミド、Ｎ−メチロールアクリルアミド、Ｎ−メトキシメチルアクリルアミド、Ｎ−ブトキシメチルアクリルアミド、Ｎ−ｔ−ブチルアクリルアミド、アクリロイルモルホリン、ヒドロキシエチルアクリルアミド、メチレンビスアクリルアミド等）、
ポリエステルジ（メタ）アクリレート類（多塩基酸（フタル酸、コハク酸、ヘキサヒドロフタル酸、テトラヒドロフタル酸、テレフタル酸、アゼライン酸、アジピン酸等）と、多価アルコール（エチレングリコール、ヘキサンジオール、ポリエチレングリコール、ポリテトラメチレングリコール等）および（メタ）アクリル酸またはその誘導体との反応で得られるもの）、
エポキシ（メタ）アクリレート類（ビスフェノール類（ビスフェノールＡ、ビスフェノールＦ、ビスフェノールＳ、テトラブロモビスフェノールＡ等）とエピクロルヒドリンとの縮合反応で得られるビスフェノール型エポキシ樹脂に、（メタ）アクリル酸またはその誘導体を反応させたもの）、
【００６３】
ウレタンジ（メタ）アクリレート類（ジイソシアネート化合物（トリレンジイソシアネート、イソホロンジイソシアネート、キシレンジイソシアネート、ジシクロヘキシルメタンジイソシアネート等）と、水酸基含有（メタ）アクリレート（２−ヒドロキシエチル（メタ）アクリレート、２−ヒドロキシプロピル（メタ）アクリレート、４−ヒドロキシブチル（メタ）アクリレート等）とを反応させたもの；アルコール類（アルカンジオール、ポリエーテルジオール、ポリエステルジオール、スピログリコール化合物等の１種または２種以上）の水酸基にジイソシアネート化合物を付加し、残ったイソシアネート基に、水酸基含有（メタ）アクリレートを反応させたもの等）、
ビニル化合物類（スチレン、α−メチルスチレン、２−ヒドロキシエチルビニルエーテル、ジエチレングリコールジビニルエーテル、トリエチレングリコールジビニルエーテル等）、
アリル類（ジアリルフタレート、ジアリルテレフタレート、ジアリルイソフタレート、ジエチレングリコールジアリルカーボネート等）等。
ラジカル重合性二重結合を有する化合物（Ｂ）は、１種を単独で用いてもよく、２種以上を併用してもよい。
【００６４】
ラジカル重合性二重結合を有する化合物（Ｂ）としては、上述のバックリング現象が発生しやすい点から、分子内に３つ以下の（メタ）アクリロイルオキシ基を有する（メタ）アクリレート（トリメチロールプロパントリ（メタ）アクリレート、テトラヒドロフルフリル（メタ）アクリレート、トリレンジイソシアネートと２−ヒドロキシプロピル（メタ）アクリレートとからなるウレタンジ（メタ）アクリレート）が好ましく、分子内に２つ以下の（メタ）アクリロイルオキシ基を有する（メタ）アクリレート（テトラヒドロフルフリル（メタ）アクリレート、トリレンジイソシアネートと２−ヒドロキシプロピル（メタ）アクリレートとからなるウレタンジ（メタ）アクリレート）がより好ましい。
【００６５】
ラジカル重合性二重結合を有する化合物（Ｂ）の割合は、アンダーコート層形成用組成物（１００質量％）のうち、１〜５０質量％であり、３０〜４０質量％が好ましい。ラジカル重合性二重結合を有する化合物（Ｂ）の割合がこの範囲内であれば、アンダーコート層と金属薄膜との界面の接着性が良好となる。また、上述のバックリング現象が発生しやすい。
【００６６】
（光重合開始剤（Ｃ））
光重合開始剤（Ｃ）としては、カルボニル化合物（ベンゾイン、ベンゾインモノメチルエーテル、ベンゾインイソプロピルエーテル、ベンゾインイソブチルエーテル、アセトイン、ベンジル、ベンゾフェノン、ｐ−メトキシベンゾフェノン、ジエトキシアセトフェノン、ベンジルジメチルケタール、２，２−ジエトキシアセトフェノン、１−ヒドロキシシクロヘキシルフェニルケトン、メチルフェニルグリオキシレート、エチルフェニルグリオキシレート、２−ヒドロキシ−２−メチル−１−フェニルプロパン−１−オン、２−エチルアントラキノン等）、硫黄化合物（テトラメチルチウラムモノスルフィド、テトラメチルチウラムジスルフィド等）、アシルフォスフィンオキサイド（２，４，６−トリメチルベンゾイルジフェニルフォスフィンオキサイド等）等が挙げられる。
光重合開始剤（Ｃ）は、１種を単独で用いてもよく、２種以上を併用してもよい。
光重合開始剤（Ｃ）としては、ベンゾフェノン、１−ヒドロキシシクロヘキシルフェニルケトンが好ましい。
【００６７】
光重合開始剤（Ｃ）の割合は、アンダーコート層形成用組成物（１００質量％）のうち、０．１〜１５質量％であり、１〜１０質量％が好ましい。光重合開始剤（Ｃ）の割合が０．１質量％以上であれば、アンダーコート層形成用組成物の硬化性が良好となる。光重合開始剤（Ｃ）の割合が１５質量％以下であれば、低コストとなる。
【００６８】
（他の成分）
アンダーコート層形成用組成物は、その性能を損なわない範囲で、必要に応じて、光増感剤、有機溶媒、他の添加剤（レベリング剤、消泡剤、沈降防止剤、潤滑剤、研磨剤、防錆剤、帯電防止剤、光安定剤、紫外線吸収剤、重合禁止剤等）、ポリマー（アクリル系樹脂、アルキッド樹脂等）等を含んでいてもよい。
【００６９】
光増感剤としては、４−ジメチルアミノ安息香酸メチル、４−ジメチルアミノ安息香酸エチル、４−ジメチルアミノ安息香酸アミル、４−ジメチルアミノアセトフェノン等の公知の光増感剤が挙げられる。
【００７０】
有機溶媒としては、ケトン系化合物（アセトン、メチルエチルケトン、シクロヘキサノン等）、エステル系化合物（酢酸メチル、酢酸エチル、酢酸ブチル、乳酸エチル、酢酸メトキシエチル等）、アルコール系化合物（エタノール、イソプロピルアルコール、ブタノール等）、エーテル系化合物（ジエチルエーテル、エチレングリコールジメチルエーテル、プロピレングリコールモノメチルエーテル、ジエチレングリコールモノエチルエーテル、ジエチレングリコールモノブチルエーテル、ジオキサン等）、芳香族化合物（トルエン、キシレン等）、脂肪族化合物（ペンタン、ヘキサン、石油ナフサ等）等が挙げられる。
有機溶媒の量は、アンダーコート層形成用組成物の１００質量部に対して、１００〜５００質量部が好ましい。
【００７１】
（作用効果）
以上説明したモールド１１０にあっては、アンダーコート層１４が、ウレタン（メタ）アクリレート（Ａ）の４５〜９５質量％と、ラジカル重合性二重結合を有する化合物（Ｂ）の１〜５０質量％と、光重合開始剤（Ｃ）の０．１〜１５質量％とを含むアンダーコート層形成用組成物の硬化物からなるため、アンダーコート層１１４の表面にアルミニウムまたはその合金を蒸着する際にはアンダーコート層１１４が蒸着時の熱によって膨張しやすく、かつ蒸着後の冷却の際にはアンダーコート層１１４が収縮しやすく、しかもアンダーコート層１１４と金属薄膜１１６との収縮率差が大きくなる。そのため、バックリング現象によってアンダーコート層１１４の表面および金属薄膜１６に皺状の微細凹凸構造が形成される。
また、本発明のモールド１１０にあっては、アンダーコート層１１４が、従来のＰＤＭＳに比べて接着性に優れたアンダーコート層形成用組成物の硬化物からなるため、アンダーコート層１１４と金属薄膜１１６との界面の接着性に優れる。
【００７２】
＜微細凹凸構造を表面に有する物品の製造方法＞
本発明の微細凹凸構造を表面に有する物品（以下、単に物品とも記す。）の製造方法は、本発明のモールドを用い、該モールドの微細凹凸構造が反転した微細凹凸構造を表面に有する物品を得る方法である。該方法としては、例えば、モールドと物品本体との間に活性エネルギー線硬化性樹脂組成物を挟持し、これに活性エネルギー線を照射して硬化させて、モールドの微細凹凸構造が転写された微細凹凸構造を表面に有する硬化樹脂層を物品本体の表面に形成し、硬化樹脂層が表面に形成された物品本体をモールドから剥離する方法（いわゆる光インプリント法）が挙げられる。
【００７３】
光インプリント法による物品の製造方法としては、具体的には、下記の工程（ａ）〜（ｄ）を有する方法が挙げられる。
（ａ）図３に示すように、必要に応じて表面が離型剤で処理されたモールド１０の微細凹凸構造側の表面に活性エネルギー線硬化性樹脂組成物２２を塗布する工程。
（ｂ）図３に示すように、活性エネルギー線硬化性樹脂組成物２２の上に物品本体１２４を重ね、モールド１１０と物品本体１２４との間に活性エネルギー線硬化性樹脂組成物１２２を挟持する工程。
（ｃ）図３に示すように、活性エネルギー線硬化性樹脂組成物１２２に活性エネルギー線を照射し、活性エネルギー線硬化性樹脂組成物１２２を硬化させて微細凹凸構造を有する硬化樹脂層１２６を形成する工程。
（ｄ）図３に示すように、物品本体１２４の表面の硬化樹脂層１２６からモールド１１０を離型し、微細凹凸構造を表面に有する物品１２０を得る工程。
【００７４】
（活性エネルギー線）
活性エネルギー線の光源としては、高圧水銀灯、メタルハライドランプ等が好ましい。
これらを用いる場合、紫外線エネルギー量は、１００〜１００００ｍＪ／ｃｍ２が好ましい。
【００７５】
（物品本体）
物品本体１２４の材料としては、物品本体１２４越しに活性エネルギー線の照射を行うため、透明性の高い材料が好ましく、例えば、アクリル系樹脂、ポリエチレンテレフタレート、ポリカーボネート、トリアセチルセルロース、ガラス等が挙げられる。
物品本体１２４の形状としては、フィルム、シート、板、任意の形状の成形品等が挙げられる。
【００７６】
（活性エネルギー線硬化性樹脂組成物）
活性エネルギー線硬化性樹脂組成物１２２は、重合性化合物および重合開始剤を含む。
重合性化合物としては、分子中にラジカル重合性結合および／またはカチオン重合性結合を有するモノマー、オリゴマー、反応性ポリマー等が挙げられる。
【００７７】
ラジカル重合性結合を有するモノマーとしては、単官能モノマー、多官能モノマーが挙げられる。
単官能モノマーとしては、（メタ）アクリレート誘導体（メチル（メタ）アクリレート、エチル（メタ）アクリレート、プロピル（メタ）アクリレート、ｎ−ブチル（メタ）アクリレート、ｉ−ブチル（メタ）アクリレート、ｓ−ブチル（メタ）アクリレート、ｔ−ブチル（メタ）アクリレート、２−エチルヘキシル（メタ）アクリレート、ラウリル（メタ）アクリレート、アルキル（メタ）アクリレート、トリデシル（メタ）アクリレート、ステアリル（メタ）アクリレート、シクロヘキシル（メタ）アクリレート、ベンジル（メタ）アクリレート、フェノキシエチル（メタ）アクリレート、イソボルニル（メタ）アクリレート、グリシジル（メタ）アクリレート、テトラヒドロフルフリル（メタ）アクリレート、アリル（メタ）アクリレート、２−ヒドロキシエチル（メタ）アクリレート、ヒドロキシプロピル（メタ）アクリレート、２−メトキシエチル（メタ）アクリレート、２−エトキシエチル（メタ）アクリレート等）、（メタ）アクリル酸、（メタ）アクリロニトリル、スチレン誘導体（スチレン、α−メチルスチレン等）、（メタ）アクリルアミド誘導体（（メタ）アクリルアミド、Ｎ−ジメチル（メタ）アクリルアミド、Ｎ−ジエチル（メタ）アクリルアミド、ジメチルアミノプロピル（メタ）アクリルアミド等）等が挙げられる。これらは、１種を単独で用いてもよく、２種類以上を併用してもよい。
【００７８】
多官能モノマーとしては、二官能モノマー（エチレングリコールジ（メタ）アクリレート、トリプロピレングリコールジ（メタ）アクリレート、イソシアヌール酸エチレンオキサイド変性ジ（メタ）アクリレート、トリエチレングリコールジ（メタ）アクリレート、ジエチレングリコールジ（メタ）アクリレート、ネオペンチルグリコールジ（メタ）アクリレート、１，６−ヘキサンジオールジ（メタ）アクリレート、１，５−ペンタンジオールジ（メタ）アクリレート、１，３−ブチレングリコールジ（メタ）アクリレート、ポリブチレングリコールジ（メタ）アクリレート、２，２−ビス（４−（メタ）アクリロキシポリエトキシフェニル）プロパン、２，２−ビス（４−（メタ）アクリロキシエトキシフェニル）プロパン、２，２−ビス（４−（３−（メタ）アクリロキシ−２−ヒドロキシプロポキシ）フェニル）プロパン、１，２−ビス（３−（メタ）アクリロキシ−２−ヒドロキシプロポキシ）エタン、１，４−ビス（３−（メタ）アクリロキシ−２−ヒドロキシプロポキシ）ブタン、ジメチロールトリシクロデカンジ（メタ）アクリレート、ビスフェノールＡのエチレンオキサイド付加物ジ（メタ）アクリレート、ビスフェノールＡのプロピレンオキサイド付加物ジ（メタ）アクリレート、ヒドロキシピバリン酸ネオペンチルグリコールジ（メタ）アクリレート、ジビニルベンゼン、メチレンビスアクリルアミド等）、三官能モノマー（ペンタエリスリトールトリ（メタ）アクリレート、トリメチロールプロパントリ（メタ）アクリレート、トリメチロールプロパンエチレンオキサイド変性トリ（メタ）アクリレート、トリメチロールプロパンプロピレンオキシド変性トリアクリレート、トリメチロールプロパンエチレンオキシド変性トリアクリレート、イソシアヌール酸エチレンオキサイド変性トリ（メタ）アクリレート等）、四官能以上のモノマー（コハク酸／トリメチロールエタン／アクリル酸の縮合反応混合物、ジペンタエリストールヘキサ（メタ）アクリレート、ジペンタエリストールペンタ（メタ）アクリレート、ジトリメチロールプロパンテトラアクリレート、テトラメチロールメタンテトラ（メタ）アクリレート等）、二官能以上のウレタンアクリレート、二官能以上のポリエステルアクリレート等が挙げられる。これらは、１種を単独で用いてもよく、２種類以上を併用してもよい。
【００７９】
カチオン重合性結合を有するモノマーとしては、エポキシ基、オキセタニル基、オキサゾリル基、ビニルオキシ基等を有するモノマーが挙げられ、エポキシ基を有するモノマーが特に好ましい。
【００８０】
オリゴマーまたは反応性ポリマーとしては、不飽和ポリエステル類（不飽和ジカルボン酸と多価アルコールとの縮合物等）、ポリエステル（メタ）アクリレート、ポリエーテル（メタ）アクリレート、ポリオール（メタ）アクリレート、エポキシ（メタ）アクリレート、ウレタン（メタ）アクリレート、カチオン重合型エポキシ化合物、側鎖にラジカル重合性結合を有する上述のモノマーの単独または共重合ポリマー等が挙げられる。
【００８１】
光硬化反応を利用する場合、光重合開始剤としては、カルボニル化合物（ベンゾイン、ベンゾインメチルエーテル、ベンゾインエチルエーテル、ベンゾインイソプロピルエーテル、ベンゾインイソブチルエーテル、ベンジル、ベンゾフェノン、ｐ−メトキシベンゾフェノン、２，２−ジエトキシアセトフェノン、α，α−ジメトキシ−α−フェニルアセトフェノン、メチルフェニルグリオキシレート、エチルフェニルグリオキシレート、４，４’−ビス（ジメチルアミノ）ベンゾフェノン、２−ヒドロキシ−２−メチル−１−フェニルプロパン−１−オン等）、硫黄化合物（テトラメチルチウラムモノスルフィド、テトラメチルチウラムジスルフィド等）、２，４，６−トリメチルベンゾイルジフェニルフォスフィンオキサイド、ベンゾイルジエトキシフォスフィンオキサイド等が挙げられる。これらは、１種を単独で用いてもよく、２種以上を併用してもよい。
【００８２】
電子線硬化反応を利用する場合、重合開始剤としては、例えば、ベンゾフェノン、４，４−ビス（ジエチルアミノ）ベンゾフェノン、２，４，６−トリメチルベンゾフェノン、メチルオルソベンゾイルベンゾエート、４−フェニルベンゾフェノン、ｔ−ブチルアントラキノン、２−エチルアントラキノン、チオキサントン（２，４−ジエチルチオキサントン、イソプロピルチオキサントン、２，４−ジクロロチオキサントン等）、アセトフェノン（ジエトキシアセトフェノン、２−ヒドロキシ−２−メチル−１−フェニルプロパン−１−オン、ベンジルジメチルケタール、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等）、ベンゾインエーテル（ベンゾインメチルエーテル、ベンゾインエチルエーテル、ベンゾインイソプロピルエーテル、ベンゾインイソブチルエーテル等）、アシルホスフィンオキサイド（２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド等）、メチルベンゾイルホルメート、１，７−ビスアクリジニルヘプタン、９−フェニルアクリジン等が挙げられる。これらは、１種を単独で用いてもよく、２種以上を併用してもよい。
【００８３】
熱硬化反応を利用する場合、熱重合開始剤としては、例えば、有機過酸化物（メチルエチルケトンパーオキサイド、ベンゾイルパーオキサイド、ジクミルパーオキサイド、ｔ−ブチルハイドロパーオキサイド、クメンハイドロパーオキサイド、ｔ−ブチルパーオキシオクトエート、ｔ−ブチルパーオキシベンゾエート、ラウロイルパーオキサイド等）、アゾ系化合物（アゾビスイソブチロニトリル等）、前記有機過酸化物にアミン（Ｎ，Ｎ−ジメチルアニリン、Ｎ，Ｎ−ジメチル−ｐ−トルイジン等）を組み合わせたレドックス重合開始剤等が挙げられる。
【００８４】
重合開始剤の量は、重合性化合物１００質量部に対して、０．１〜１０質量部が好ましい。重合開始剤の量が０．１質量部未満では、重合が進行しにくい。重合開始剤の量が１０質量部を超えると、硬化膜が着色したり、機械強度が低下したりすることがある。
【００８５】
活性エネルギー線硬化性樹脂組成物は、必要に応じて、非反応性のポリマー、活性エネルギー線ゾルゲル反応性組成物、帯電防止剤、防汚性を向上させるためのフッ素化合物等の添加剤、微粒子、少量の溶媒を含んでいてもよい。
【００８６】
非反応性のポリマーとしては、アクリル系樹脂、スチレン系樹脂、ポリウレタン、セルロース系樹脂、ポリビニルブチラール、ポリエステル、熱可塑性エラストマー等が挙げられる。
活性エネルギー線ゾルゲル反応性組成物としては、アルコキシシラン化合物、アルキルシリケート化合物等が挙げられる。
【００８７】
アルコキシシラン化合物としては、テトラメトキシシラン、テトラ−ｉ−プロポキシシラン、テトラ−ｎ−プロポキシシラン、テトラ−ｎ−ブトキシシラン、テトラ−ｓｅｃ−ブトキシシラン、テトラ−ｔ−ブトキシシラン、メチルトリエトキシシラン、メチルトリプロポキシシラン、メチルトリブトキシシラン、ジメチルジメトキシシラン、ジメチルジエトキシシラン、トリメチルエトキシシラン、トリメチルメトキシシラン、トリメチルプロポキシシラン、トリメチルブトキシシラン等が挙げられる。
【００８８】
アルキルシリケート化合物としては、メチルシリケート、エチルシリケート、イソプロピルシリケート、ｎ−プロピルシリケート、ｎ−ブチルシリケート、ｎ−ペンチルシリケート、アセチルシリケート等が挙げられる。
【００８９】
（物品）
物品１２０は、物品本体１２４と、物品本体１２４の表面に形成された硬化樹脂層１２６とを有する積層体である。
硬化樹脂層１２６は、活性エネルギー線硬化性樹脂組成物の硬化物からなる膜であり、モールド１１０の表面の皺状の微細凹凸構造が反転した微細凹凸構造を表面に有する。
【００９０】
物品１２０の用途としては、光の回折または散乱を行う光学フィルム、面発光体の透明基材、太陽電池用保護板、薄膜系太陽電池の透明基材等が挙げられる。
【００９１】
本発明に係る物品が、面発光体用光取り出し基板である場合、面発光体用光取り出し基板は、凹凸構造を有する面発光体用光取り出し基板であって、凹凸構造の面粗さＲａと、線粗さＲａ’の最大値Ｒａ’（max）と最小値Ｒａ’（min）とが、下記式（１）を満足する面発光体用光取り出し基板である。
０．１３≦（Ｒａ’（max）−Ｒａ’（min））／Ｒａ≦０．８２    （１）
【００９２】
さらに、透明基材と凹凸構造を有する層とを含む面発光体用光取り出し基板であることが好ましい。
【００９３】
さらに、前記凹凸構造が、前記（１）又は（２）に記載のモールドの凹凸を転写して得られた面発光体用光取り出し基板であることがより好ましい。
【００９４】
前記凹凸構造を有する層としては、下記アンダーコート層形成用組成物ＩまたはＩＩの硬化物からなるアンダーコート層と、該アンダーコート層上に形成された、アルミニウムを蒸着してなる金属層とを備えている面発光体用取り出し基板であることが特に好ましい。
（アンダーコート層形成用組成物Ｉ）
・ウレタン（メタ）アクリレート（Ａ）の４５〜９５質量％と、
・ラジカル重合性二重結合を有する化合物（Ｂ）（ただし、ウレタン（メタ）アクリレート（Ａ）を除く。）の１〜５０質量％と、
・光重合開始剤（Ｃ）の０．１〜１５質量％と
を含むアンダーコート層形成用組成物。
（アンダーコート層形成用組成物ＩＩ）
・ウレタン（メタ）アクリレート（Ａ）の２５〜９０質量％と、
・ラジカル重合性二重結合を有する化合物（Ｂ）（但し、ウレタン（メタ）アクリレート（Ａ）を除く。）の１〜５０質量％と、
・光重合開始剤（Ｃ）の０．１〜１５質量％と、
・微粒子（Ｄ）の１〜６０質量％と
を含むアンダーコート層形成用組成物。
【００９５】
また、面発光体用光取り出し基板としては、面発光体用光取り出し基板との屈折率差が０．１以上高い膜で埋めて平坦化した面発光体用光取り出し基板であることが好ましい。
【００９６】
（作用効果）
以上説明した本発明の物品の製造方法にあっては、アンダーコート層と金属薄膜との界面の接着性に優れるモールドを用いているため、該モールドの微細凹凸構造を転写する際に、アンダーコート層と金属薄膜とが剥離することがない。そのため、微細凹凸構造を表面に有する物品を安定して製造できる。
【００９７】
＜面発光体＞
図４は、本発明の面発光体の一例を示す断面図である。
面発光体１３０は、皺状の微細凹凸構造を表面に有する物品１２０からなる透明基材１３２と、透明基材１３２の微細凹凸構造側の表面に設けられた透明電極１３４と、透明電極１３４と離間して設けられた金属薄膜からなる背面電極１３６と、透明電極１３４と背面電極１３６との間に設けられた発光層１３８とを有するものである。
【００９８】
本発明に係る面発光体としては、前記記載の面発光体用光取り出し基板と、該面発光体用光取り出し基板の表面に設けられた透明電極と、該透明電極と離間して設けられた金属薄膜からなる背面電極と、前記透明電極と前記背面電極との間に設けられた発光層とを有する面発光体が好ましい。
【００９９】
本発明の有機ＥＬ素子としては、ボトムエミッション型、トップエミッション型どちらのタイプのエレクトロルミネッセンス素子にも本発明を用いることが可能である。ボトムエミッション型とは、支持基板に積層して素子を作製し、支持基板を通して光を取り出すタイプのエレクトロルミネッセンス素子であり、トップエミッション型とは、支持基板から素子を作製し、支持基板とは逆側から光を取り出すタイプのエレクトロルミネッセンス素子である。
【０１００】
（透明基材）
透明基材１３２は、本発明の物品の製造方法で得られた物品１２０であり、物品本体１２４と、物品本体１２４の表面に形成された皺状の微細凹凸構造を表面に有する硬化樹脂層１２６とを有する積層体である。
【０１０１】
微細凹凸構造における凸（または凹）の平均周期は、光の取り出し効率を十分に高くすることができる点から、１０〜１００００ｎｍが好ましく、２００〜５０００ｎｍがより好ましい。
微細凹凸構造における凸（または凹）の算術平均高さ（粗さ）は、透明基材１３２を備えた面発光体１３０の光の取り出し効率を十分に高くすることができる点から、１０〜１０００ｎｍが好ましく、５０〜７００ｎｍがより好ましい。
【０１０２】
物品本体１２４の屈折率と硬化樹脂層２６の屈折率との差は、０．２以下が好ましく、０．１以下がより好ましく、０．０５以下が特に好ましい。屈折率差が０．２以下であれば、物品本体１２４と硬化樹脂層１２６との界面における反射が抑えられる。
【０１０３】
（第１電極）
第１電極１３４は、硬化樹脂層１２６の皺状の微細凹凸構造の表面に形成されるため、硬化樹脂層１２６の皺状の微細凹凸構造とほぼ同じ皺状の微細凹凸構造を有する。
第１電極１３４は、陽極であってもよく、陰極であってもよい。通常は、第１電極１３４は、陽極とされる。
【０１０４】
第１電極１３４の材料としては、導電性を有する金属酸化物、光透過性を有する金属薄膜を形成し得る金属、導電性を有する有機高分子等が用いられる。
導電性を有する金属酸化物としては、酸化インジウム、酸化亜鉛、酸化スズ、インジウム・スズ・オキサイド（ＩＴＯ）、インジウム・亜鉛・オキサイド（ＩＺＯ）等が挙げられる。
光透過性を有する金属薄膜を形成し得る金属としては、金、白金、銀、銅、アルミニウム等が挙げられる。
導電性を有する有機高分子としては、ポリアニリン、その誘導体、ポリチオフェン、ＰＥＤＯＴ−ＰＳＳ（ｐｏｌｙ（３, ４-ｅｔｈｙｌｅｎｅｄｉｏｘｙｔｈｉｏｐｈｅｎｅ）：ｐｏｌｙ（ｓｔｙｒｅｎｅｓｕｌｆｏｎａｔｅ））、その誘導体等が挙げられる。
【０１０５】
第１電極１３４は、１層であってもよく、２層以上であってもよい。
第１電極１３４の厚さは、光透過性および導電性の両立の点から、１０〜１０００ｎｍが好ましく、５０〜５００ｎｍがより好ましい。
第１電極１３４の厚さは、段差・表面あらさ・微細形状測定装置によって求める。
【０１０６】
（第２電極）
第２電極１３６は、発光層１３８の皺状の微細凹凸構造の表面に形成されるため、発光層１３８の皺状の微細凹凸構造とほぼ同じ皺状の微細凹凸構造を有する。
第２電極１３６は、陰極であってもよく、陽極であってもよい。通常は、第２電極１３６は、陰極とされる。
【０１０７】
第２電極１３６の材料としては、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等が挙げられ、これらのうち２つ以上を組み合わせた合金、これらフッ化物等の金属塩類、もしくはこれらのうち１つ以上と、金、銀、白金、銅、マンガン、チタン、コバルト、ニッケル、タングステン、錫のうち１つ以上との合金等が挙げられる。合金の具体例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等が挙げられる。
【０１０８】
第２電極１３６は、１層であってもよく、２層以上であってもよい。
第２電極１３６の厚さは、導電性および耐久性の点から、５〜１０００ｎｍが好ましく、１０〜３００ｎｍがより好ましい。
第２電極１３６の厚さは、段差・表面あらさ・微細形状測定装置によって求める。
【０１０９】
第１電極１３４及び第２電極１３６は、それぞれ透過もしくは反射性をもち、またはどちらも透過性をもつように構成されていてもよい。
【０１１０】
（発光層）
発光層１３８は、第１電極１３４の皺状の微細凹凸構造の表面に形成されるため、第１電極１３４の皺状の微細凹凸構造とほぼ同じ皺状の微細凹凸構造を有する。
【０１１１】
発光層１３８は、面発光体１３０が有機ＥＬ素子である場合、有機化合物の発光材料を含む。
有機化合物の発光材料としては、リン光性化合物のホスト化合物であるカルバゾール誘導体（４，４’−Ｎ，Ｎ’−ジカルバゾール−ジフェニル（ＣＢＰ）等）にイリジウム錯体（トリス（２−フェニルピリジン）イリジウム（Ｉｒ（ｐｐｙ）３）をドープしたもの（ＣＢＰ：Ｉｒ（ｐｐｙ）３等）；８−ヒドロキシキノリンまたはその誘導体の金属錯体（トリス（８−ヒドロキシキノリン）アルミニウム（Ａｌｑ３）等）；その他、公知の発光材料が挙げられる。
発光層１３８は、発光材料の他に、正孔輸送性材料、電子輸送性材料等を含んでいてもよい。
【０１１２】
発光層１３８は、１層であってもよく、２層以上であってもよい。例えば、面発光体１３０を白色の有機ＥＬ照明として用いる場合、発光層１３８を、青発光層、緑発光層、および赤発光層を有する積層構造としてもよい。
発光層１３８の厚さは、１〜１００ｎｍが好ましく、１０〜５０ｎｍがより好ましい。
発光層１３８の厚さは、段差・表面あらさ・微細形状測定装置によって求める。
【０１１３】
（面発光体の製造方法）
面発光体１３０は、例えば、下記の工程（α）〜（γ）を有する方法によって製造される。
（α）透明基材１３２の微細凹凸構造側の表面に、透明電極の材料を蒸着して第１電極１３４を形成する工程。
（β）工程（α）の後、さらに発光層の材料を蒸着して、透明電極１３４の表面に発光層１３８を形成する工程。
（γ）工程（β）の後、さらに金属を蒸着して、発光層３８の表面に金属薄膜からなる第２電極１３６を形成する工程。
【０１１４】
工程（α）：
蒸着法としては、真空蒸着法、スパッタリング法、イオンプレーティング法等の物理的蒸着法が挙げられ、第１電極１３４を形成しやすい点から、スパッタリング法が好ましい。
【０１１５】
透明基材１３２と第１電極１３４との接着性を向上させるために、蒸着の前に、透明基材１３２の表面に、ＵＶオゾン処理、プラズマ処理、コロナ処理等を施してもよい。
透明基材１３２に含まれる溶存ガス、未反応モノマーを除去するために、蒸着の前に、透明基材１３２に、加熱処理、真空処理、加熱真空処理等を施してもよい。
【０１１６】
工程（β）：
蒸着法としては、真空蒸着法、スパッタリング法、イオンプレーティング法等の物理的蒸着法が挙げられる。発光層の材料が有機化合物の場合、真空蒸着法が好ましい。
【０１１７】
第１電極１３４と発光層１３８との接着性を向上させるために、蒸着の前に、第１電極１３４の表面に、ＵＶオゾン処理、プラズマ処理、コロナ処理、エキシマーランプ処理等を施してもよい。
【０１１８】
発光層１３８と第１電極１３４または第２電極１３６との間に他の機能層を設ける場合は、発光層１３８を形成する前または後に、他の機能層を発光層１３８と同様の方法、条件にて形成すればよい。
【０１１９】
工程（γ）：
蒸着法としては、真空蒸着法、スパッタリング法、イオンプレーティング法等の物理的蒸着法が挙げられ、下層の有機層にダメージを与えないことから、真空蒸着法が好ましい。
【０１２０】
（作用効果）
以上説明した面発光体１３０にあっては、透明基材１３２が、凹凸の周期が幅広い分布を有し、かつ凹凸が不規則な方向に延びる微細凹凸構造（すなわち、皺状の微細凹凸構造）を表面に有する物品１２０であるため、皺状の微細凹凸構造によって有効に回折または散乱される光の角度、波長に偏りが少ない。そのため、従来の面発光体に比べ、光の取り出し効率が高く、広い範囲を均一に照射できる。
【０１２１】
（他の実施形態）
本発明の面発光体は、図示例の面発光体１３０に限定されない。例えば、面発光体１３０では、発光層に含まれる発光材料として有機化合物の発光材料を例示したが、面発光体が無機ＥＬ素子の場合は、発光材料として無機化合物の発光材料を用いればよい。
【０１２２】
また、発光層と透明電極または背面電極との間には、他の機能層を有していてもよい。
面発光体が有機ＥＬ素子の場合、透明電極と発光層との間に設けられる他の機能層としては、透明電極側から順に、正孔注入層、正孔輸送層が挙げられる。
面発光体が有機ＥＬ素子の場合、発光層と背面電極との間に設けられる他の機能層としては、発光層側から順に、正孔阻止層、電子輸送層、電子注入層が挙げられる。
【０１２３】
（正孔注入層）
正孔注入層は、正孔注入材料を含む層である。
正孔注入材料としては、銅フタロシアニン（ＣｕＰｃ）；酸化バナジウム；導電性を有する有機高分子；その他、公知の正孔注入材料が挙げられる。
酸化モリブデン、酸化バナジウムなどの遷移金属系の酸化物、銅フタロシアニン（ＣｕＰｃ）、導電性を有する有機高分子、その他公知の有機の正孔注入材料が挙げられる。
正孔注入層の厚さは、遷移金属系の酸化物の場合２〜２０ｎｍが好ましく、３〜１０ｎｍがより好ましい。有機の正孔注入材料の場合１〜１００ｎｍが好ましく、１０〜５０ｎｍがより好ましい。
【０１２４】
（正孔輸送層）
正孔輸送層は、正孔輸送性材料を含む層である。
正孔輸送性材料としては、トリフェニルジアミン類（４，４’−ビス（ｍ−トリルフェニルアミノ）ビフェニル（ＴＰＤ）等）；その他、公知の正孔輸送性材料が挙げられる。
正孔注入層の厚さは、１〜１００ｎｍが好ましく、１０〜５０ｎｍがより好ましい。
【０１２５】
（正孔阻止層）
正孔阻止層は、正孔阻止材料を含む層である。
正孔阻止材料としては、２，９−ジメチル−４，７−ジフェニル−１，１０−フェナントロリン（ＢＣＰ）等）；その他、公知の正孔阻止材料が挙げられる。
正孔注入層の厚さは、１〜１００ｎｍが好ましく、５〜５０ｎｍがより好ましい。
【０１２６】
（電子輸送層）
電子輸送層は、電子輸送性材料を含む層である。
電子輸送性材料としては、８−ヒドロキシキノリンまたはその誘導体の金属錯体（Ａｌｑ３等）、オキサジアゾール誘導体；その他、公知の電子輸送性材料が挙げられる。
電子輸送層の厚さは、１〜１００ｎｍが好ましく、１０〜５０ｎｍがより好ましい。
【０１２７】
（電子注入層）
電子注入層は、電子注入材料を含む層である。
電子注入材料としては、アルカリ金属化合物（フッ化リチウム等）、アルカリ土類金属化合物（フッ化マグネシウム等）、金属（ストロンチウム等）；その他、公知の電子注入材料が挙げられる。
電子注入層の厚さは、０．１〜５０ｎｍが好ましく、０．２〜１０ｎｍがより好ましい。
他の機能層の厚さは、段差・表面あらさ・微細形状測定装置によって求める。
【０１２８】
＜太陽電池用保護板＞
図５は、本発明の太陽電池用保護板の一例を示す断面図である。太陽電池用保護板１４０は、基材本体１４２と、基材本体１４２に接着剤層１４４を介して貼着された、皺状の微細凹凸構造を表面に有する物品１２０からなる光学フィルム４６とを有するものである。
【０１２９】
本発明の太陽電池用保護板としては、前記記載の面発光体用光取り出し基板からなるものが好ましい。
【０１３０】
（基材本体）
基材本体１４２は、光を透過できる部材である。基材本体１４２の材料としては、ガラス、アクリル系樹脂、ポリカーボネート、スチレン系樹脂、ポリエステル、セルロース系樹脂（トリアセチルセルロース等）、ポリオレフィン、脂環式ポリオレフィン、ガラス等が挙げられる。基材本体１４２は、１種の材料のみからなるものであってもよく、各層の材料が異なる積層体からなるものであってもよい。
【０１３１】
（接着剤層）
接着剤層１４４の接着剤としては、公知の透明接着剤、粘着剤、両面接着テープ、粘着テープ等が挙げられる。
【０１３２】
（光学フィルム）
光学フィルム１４６は、本発明の物品の製造方法で得られた物品１２０であり、物品本体１２４と、物品本体１２４の表面に形成された皺状の微細凹凸構造を表面に有する硬化樹脂層１２６とを有する積層体である。
【０１３３】
微細凹凸構造における凸（または凹）の平均周期は、有効に回折または散乱される点から、１００−１００００ｎｍが好ましく、３００−５０００ｎｍがより好ましい。
微細凹凸構造における凸（または凹）の算術平均高さ（粗さ）は、太陽電池の変換効率を十分に高くすることができる点から、５０−５００００ｎｍが好ましく、１００−２５００ｎｍがより好ましい。
【０１３４】
物品本体１２４の屈折率と硬化樹脂層２６の屈折率との差は、０．２以下が好ましく、０．１以下がより好ましく、０．０５以下が特に好ましい。屈折率差が０．２以下であれば、物品本体１２４と硬化樹脂層１２６との界面における反射が抑えられる。
【０１３５】
（太陽電池用保護板の製造方法）
太陽電池用保護板１４０は、基材本体１４２と光学フィルム１４６（物品１２０）とを接着剤層１４４を介して貼着することにより製造される。
【０１３６】
（太陽電池）
太陽電池用保護板１４０は、太陽電池の入射光側に設けられるカバーガラスとして用いることができる。
太陽電池としては、ｐｎ接合型、色素増感型、薄膜系等が知られており、太陽電池用保護板１４０は、いずれのタイプの太陽電池にも用いることができる。
【０１３７】
図６は、ｐｎ接合型の太陽電池の一例を示す断面図である。太陽電池１５０は、インターコネクタ１５２を介して接続された複数の太陽電池素子１５４と；微細凹凸構造側の表面が光の入射側となるように、太陽電池素子１５４の受光面側に配置された太陽電池用保護板１４０と；太陽電池素子１５４の受光面とは反対側に配置されたバックシート１５６と；太陽電池用保護板１４０とバックシート１５６とを貼り合わせると同時に、これらの間に太陽電池素子１５４を固定する透明樹脂層１５８とを有する。
【０１３８】
太陽電池素子１５４は、ｐ型とｎ型の半導体を接合した構造を有するｐｎ接合型太陽電池素子である。ｐｎ接合型太陽電池素子としては、シリコン系、化合物系等が挙げられる。
バックシート１５６の材料としては、ガラス、アクリル系樹脂、ポリカーボネート、スチレン系樹脂、ポリエステル、セルロース系樹脂（トリアセチルセルロース等）、ポリオレフィン、脂環式ポリオレフィン等が挙げられる。
透明樹脂層１５８の材料としては、ポリビニルブチラール、エチレン−酢酸ビニル共重合体等が挙げられる。
【０１３９】
（作用効果）
以上説明した太陽電池用保護板１４０にあっては、基材本体１４２の光の入射側の表面に、凹凸の周期が幅広い分布を有し、かつ凹凸が不規則な方向に延びる微細凹凸構造（すなわち、皺状の微細凹凸構造）を表面に有する物品１２０からなる光学フィルム１４６が貼着されているため、皺状の微細凹凸構造によって有効に回折または散乱される入射光の角度、波長に偏りが少ない。そのため、幅広い波長の光が太陽電池素子１５４に取り込まれるだけではなく、太陽電池用保護板１４０における回折または散乱によって太陽電池素子１５４に対して光が斜めから入射するようになり、太陽電池素子１５４中における光路長が長くなる。その結果、変換効率が向上した太陽電池１５０を得ることができる。
【０１４０】
（他の実施形態）
なお、本発明の太陽電池用保護板は、図示例の太陽電池用保護板１４０に限定はされない。例えば、物品１２０の物品本体１２４がガラスの場合、物品１２０自体を太陽電池用保護板としても構わない。
【０１４１】
＜薄膜系太陽電池＞
図７は、本発明の薄膜系太陽電池の一例を示す断面図である。薄膜系太陽電池１６０は、透明基材１６２と、透明基材１６２の表面に設けられた薄膜系太陽電池素子１７０とを有するものである。
【０１４２】
本発明に係る薄膜系太陽電池としては、前記記載の面発光体用光取り出し基板と、該面発光体用光取り出し基板の表面に設けられた薄膜系太陽電池素子とを有し、かつ、前記薄膜系太陽電池素子が、面発光体用光取り出し基板の凹凸を有する側に設けられている薄膜系太陽電池が好ましい。
【０１４３】
（透明基材）
透明基材１６２は、基材本体１６４と、基材本体１６４に接着剤層１６６を介して貼着された、皺状の微細凹凸構造を表面に有する物品１２０からなる光学フィルム１６８とを有するものである。
【０１４４】
（基材本体）
基材本体１６４は、光を透過できる部材である。基材本体１６４の材料としては、ガラス、アクリル系樹脂、ポリカーボネート、スチレン系樹脂、ポリエステル、セルロース系樹脂（トリアセチルセルロース等）、ポリオレフィン、脂環式ポリオレフィン等が挙げられる。基材本体１６４は、１種の材料のみからなるものであってもよく、各層の材料が異なる積層体からなるものであってもよい。
【０１４５】
（接着剤層）
接着剤層１６６の接着剤としては、公知の透明接着剤、粘着剤、両面接着テープ、粘着テープ等が挙げられる。
【０１４６】
（光学フィルム）
光学フィルム１６８は、本発明の物品の製造方法で得られた物品１２０であり、物品本体１２４と、物品本体１２４の表面に形成された皺状の微細凹凸構造を表面に有する硬化樹脂層１２６とを有する積層体である。
【０１４７】
微細凹凸構造における凸（または凹）の平均周期は、有効に回折または散乱される光の角度、波長に偏りが少なくなる点から、１００−１００００ｎｍが好ましく、３００−５０００ｎｍがより好ましい。
微細凹凸構造における凸（または凹）の算術平均高さ（粗さ）は、太陽電池の変換効率を十分に高くすることができる点から、５０−５００００ｎｍが好ましく、１００−２５００ｎｍがより好ましい。
【０１４８】
物品本体１２４の屈折率と硬化樹脂層２６の屈折率との差は、０．２以下が好ましく、０．１以下がより好ましく、０．０５以下が特に好ましい。屈折率差が０．２以下であれば、物品本体１２４と硬化樹脂層１２６との界面における反射が抑えられる。
【０１４９】
（薄膜系太陽電池素子）
薄膜系太陽電池素子１７０は、光学フィルム１６８の硬化樹脂層１２６の皺状の微細凹凸構造の表面に形成されるため、硬化樹脂層２６の皺状の微細凹凸構造とほぼ同じ皺状の微細凹凸構造を有する。
【０１５０】
薄膜系太陽電池素子１７０は、光学フィルム１６８の表面に透明電極層７２、光電変換層１７４、裏面電極層１７６を順に有する。
透明電極層１７２の材料としては、酸化インジウム、酸化亜鉛、酸化スズ、ＩＴＯ、ＩＺＯ、ＩＧＺＯ等が挙げられる。
光電変換層１７４は、薄膜半導体からなる層である。薄膜半導体としては、アモルファスシリコン系半導体、微結晶シリコン系半導体、化合物半導体（カルコパイライト系半導体、ＣｄＴｅ系半導体等）、有機系半導体等が挙げられる。
裏面電極層１７６の材料としては、金属薄膜（金、白金、銀、銅、アルミニウム等）、導電性を有する金属酸化物（酸化インジウム、酸化亜鉛、酸化スズ、ＩＴＯ、ＩＺＯ等）が挙げられる。
【０１５１】
（作用効果）
以上説明した薄膜系太陽電池１６０にあっては、薄膜系太陽電池素子１７０が、凹凸の周期が幅広い分布を有し、かつ凹凸が不規則な方向に延びる微細凹凸構造（すなわち、皺状の微細凹凸構造）を表面に有する物品１２０からなる光学フィルム１４６の表面に形成されているため、皺状の微細凹凸構造によって有効に回折または散乱する。そのため、幅広い波長の光が薄膜系太陽電池素子１７０に取り込まれるだけではなく、光学フィルム１４６における回折または散乱によって薄膜系太陽電池素子１７０に対して光が斜めから入射するようになり、薄膜系太陽電池素子１７０中における光路長が長くなる。その結果、薄膜系太陽電池１６０の変換効率が向上する。
【０１５２】
（他の実施形態）
なお、本発明の薄膜系太陽電池は、図示例の薄膜系太陽電池１６０に限定はされない。例えば、物品１２０の物品本体１２４がガラスの場合、基材本体１６４を設けなくてもよい。
また、薄膜系太陽電池素子１７０の表面に保護用の樹脂層を設けてもよく、さらには樹脂層の表面にバックシートを設けてもよい。
【０１５３】
図８は、本発明の面発光体の一例を示す断面図である。
この面発光体２１０は、表面に凹凸構造を有する透明基材２１２と、透明基材１２の凹凸構造を有する表面側に設けられた透明電極２１４と、透明電極２１４と離間して設けられた金属薄膜からなる背面電極２１６と、透明電極２１４と背面電極２１６との間に設けられた発光層２１８とを有する。
【０１５４】
＜透明基材＞
透明基材２１２は、透明支持体２１２ａと、透明支持体２１２ａの表面に形成されたアンダーコート層２１２ｂと、アンダーコート層２１２ｂ上に形成された金属層２１２ｃとを備えた積層体であり、表面に凹凸構造を有する。
【０１５５】
透明基材２１２は、透明支持体２１２ａの表面に形成された後述するアンダーコート層形成用組成物の硬化物からなるアンダーコート層２１２ｂの表面に、アルミニウムを蒸着し、金属層２１２ｃを形成したものである。
アンダーコート層２１２ｂの表面に金属層２１２ｃを形成する際、アンダーコート層２１２ｂの表面が蒸着時の熱によって膨張した状態で、アンダーコート層２１２ｂの表面にアルミニウムが蒸着される。そして、蒸着が完了して冷えると膨張したアンダーコート層２１３は蒸着前の状態に戻ろうとして収縮する。金属と樹脂とは熱膨張係数が大きく異なるため、冷却時のアンダーコート層２１２ｂと金属層２１２ｃとの収縮率差によってアンダーコート層２１２ｂの表面に皺状の微細な凹凸構造が形成される（バックリング現象）。この際、金属層２１２ｃもアンダーコート層２１２ｂの表面の変形に追随するため、金属層２１２ｃにもアンダーコート層２１２ｂの表面の皺状の微細な凹凸構造に沿った皺状の微細な凹凸構造が形成される。
従って、透明基材２１２においては、図９の原子間力顕微鏡像に示すように、バックリング現象によってアンダーコート層２１２ｂの表面および金属層２１２ｃに皺状の微細な凹凸構造が形成される。
【０１５６】
（透明支持体）
透明支持体２１２ａの形態としては、フィルム、シート、板等が挙げられる。
透明支持体２１２ａの材料としては、透明性の高い材料が好ましく、ポリエステル（ポリエチレンテレフタレート、ポリブチレンテレフタレート等）、アクリル系樹脂（ポリメチルメタクリレート等）、ポリカーボネート、ポリ塩化ビニル、スチレン系樹脂（ＡＢＳ樹脂等）、セルロース系樹脂（トリアセチルセルロース等）、ガラス等が挙げられる。
【０１５７】
（アンダーコート層）
アンダーコート層２１２は、アンダーコート層形成用組成物（以下、単に「組成物」という場合がある。）の硬化物からなる。
アンダーコート層形成用組成物は、ウレタン（メタ）アクリレート（Ａ）と、分子内に１個以上のラジカル重合性二重結合を有する化合物（Ｂ）（但し、ウレタン（メタ）アクリレート（Ａ）を除く。）と、光重合開始剤（Ｃ）とを含む。
【０１５８】
アンダーコート層形成用組成物の硬化物からなるアンダーコート層２１２ｂの厚さは、０．５μｍ以上が好ましく、１μｍ以上がより好ましい。アンダーコート層２１２ｂの厚さが０．５μｍ以上であれば、十分なバックリング構造を発現させることができる。
アンダーコート層２１２ｂの厚さの上限値については特に制限されないが、１００μｍ以下が好ましく、４０μｍ以下がより好ましい。
【０１５９】
（金属層）
金属層２１２ｃは、アンダーコート層２１２ｂ上にアルミニウムを蒸着してなる層であり、バックリング構造（凹凸構造）となっている。この金属層２１２ｃのバックリング構造が透明基材２１２の表面形状に反映される。
金属層２１２ｃの厚さは、１ｎｍ以上が好ましく、２０ｎｍ以上がより好ましい。金属層２１２ｃの厚さが１ｎｍ以上であれば、十分なバックリング構造を発現させることができる。
金属層２１２ｃの厚さの上限値については特に制限されないが、１０００ｎｍ以下が好ましく、１００ｎｍ以下がより好ましい。
【０１６０】
（凹凸構造）
アンダーコート層２１２ｂの表面および金属層２１２ｃに形成される皺状の微細な凹凸構造は、凹凸の周期が幅広い分布を有し、かつ凹凸が不規則な方向に延びるものである。
【０１６１】
凹凸構造における凸（または凹）の平均周期は、透明基材２１２を備えた面発光体２１０の、光の取り出し効率を十分に高くすることができる点から、２１０〜１０００ｎｍが好ましく、２００〜５００ｎｍがより好ましい。
凸（または凹）の平均周期は、原子間力顕微鏡または走査型電子顕微鏡により測定された画像のフーリエ変換像より求めることができる。
【０１６２】
凹凸構造における凸（または凹）の算術平均粗さは、透明基材２１２を備えた面発光体２１０の、光の取り出し効率を十分に高くすることができる点から、１０〜１０００ｎｍが好ましく、５０〜７００ｎｍがより好ましい。
凸（または凹）の算術平均粗さは、原子間力顕微鏡により測定した数値からＪＩＳ規格に準拠して計算される。
【０１６３】
＜透明電極＞
透明電極２１４は、透明基材２１２の皺状の微細な凹凸構造の表面に形成されるため、透明基材２１２の凹凸構造とほぼ同じ皺状の微細な凹凸構造を有する。
透明電極２１４は、陽極であってもよく、陰極であってもよい。通常は、透明電極２１４は、陽極とされる。
【０１６４】
透明電極２１４の材料としては、導電性を有する金属酸化物、光透過性を有する金属薄膜を形成し得る金属、導電性を有する有機高分子等が用いられる。
導電性を有する金属酸化物としては、酸化インジウム、酸化亜鉛、酸化スズ、インジウム・スズ・オキサイド（ＩＴＯ）、インジウム・亜鉛・オキサイド（ＩＺＯ）等が挙げられる。
光透過性を有する金属薄膜を形成し得る金属としては、金、白金、銀、銅、アルミニウム等が挙げられる。
導電性を有する有機高分子としては、ポリアニリン、その誘導体、ポリチオフェン、ＰＥＤＯＴ−ＰＳＳ（ｐｏｌｙ（３, ４-ｅｔｈｙｌｅｎｅｄｉｏｘｙｔｈｉｏｐｈｅｎｅ）：ｐｏｌｙ（ｓｔｙｒｅｎｅｓｕｌｆｏｎａｔｅ））、その誘導体等が挙げられる。
【０１６５】
透明電極２１４は、１層であってもよく、２層以上であってもよい。
透明電極２１４の厚さは、光透過性および導電性の両立の点から、１０〜１０００ｎｍが好ましく、５０〜５００ｎｍがより好ましい。
トップエミッション型面発光体の場合においては、透明電極２１４と透明基材２１２との間に反射性の金属膜を有していてもよい。
使用される金属膜は銀、金、アルミニウム等の可視光波長を効果的に反射させる金属を利用してもよい。
透明電極２１４の厚さは、段差・表面あらさ・微細形状測定装置によって求める。
【０１６６】
＜背面電極＞
背面電極２１６は、後述する発光層２１８の皺状の微細な凹凸構造の表面に形成されるため、発光層２１８の凹凸構造とほぼ同じ皺状の微細な凹凸構造を有する。
背面電極２１６は、陰極であってもよく、陽極であってもよい。通常は、背面電極２１６は、陰極とされる。
【０１６７】
背面電極２１６の材料としては、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等が挙げられ、これらのうち２つ以上を組み合わせた合金、これらフッ化物等の金属塩類、もしくはこれらのうち１つ以上と、金、銀、白金、銅、マンガン、チタン、コバルト、ニッケル、タングステン、錫のうち１つ以上との合金等が挙げられる。合金の具体例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等が挙げられる。
【０１６８】
背面電極２１６は、１層であってもよく、２層以上であってもよい。
ボトムエミッション型の面発光体の場合においては、背面電極２１６は反射性の金属膜であることが好ましい。
トップエミッション型、または両面透過型の面発光体の場合においては、発光した光は背面電極２１６を通過し外部に出射するので、背面電極２１６は透過膜または半透過膜であることが好ましい。
【０１６９】
＜発光層＞
発光層２１８は、透明電極２１４の皺状の微細な凹凸構造の表面に形成されるため、透明電極２１４の凹凸構造とほぼ同じ皺状の微細な凹凸構造を有する。
【０１７０】
発光層２１８は、本発明の面発光体２１０が有機ＥＬ素子である場合、有機化合物の発光材料を含む。
有機化合物の発光材料としては、リン光性化合物のホスト化合物であるカルバゾール誘導体（４，４’−Ｎ，Ｎ’−ジカルバゾール−ジフェニル（ＣＢＰ）等）にイリジウム錯体（トリス（２−フェニルピリジン）イリジウム（Ｉｒ（ｐｐｙ）３）をドープしたもの（ＣＢＰ：Ｉｒ（ｐｐｙ）３等）；８−ヒドロキシキノリンまたはその誘導体の金属錯体（トリス（８−ヒドロキシキノリン）アルミニウム（Ａｌｑ３）等）；その他、公知の発光材料が挙げられる。
発光層１８は、発光材料の他に、正孔輸送性材料、電子輸送性材料等を含んでいてもよい。
【０１７１】
発光層２１８は、１層であってもよく、２層以上であってもよい。例えば、本発明の面発光体２１０を白色の有機ＥＬ照明として用いる場合、発光層２１８を、青発光層、緑発光層、および赤発光層を有する積層構造としてもよい。
発光層２１８の厚さは、１０ｎｍ〜３μｍが好ましく、２０ｎｍ〜１μｍがより好ましい。
発光層２１８の厚さは、段差・表面あらさ・微細形状測定装置によって求める。
【０１７２】
＜面発光体の製造方法＞
本発明の面発光体２１０は、例えば下記工程（Ｉ）〜（ＩＶ）を有する方法によって製造できる。
（Ｉ）表面に凹凸構造を有する透明基材２１２を作製する工程。
（ＩＩ）透明基材１２の凹凸構造を有する表面側に、透明電極の材料を蒸着して、透明電極２１４を形成する工程。
（ＩＩＩ）工程（ＩＩ）の後、さらに発光層の材料を蒸着して、透明電極２１４の上に発光層２１８を形成する工程。
（ＩＶ）工程（ＩＩＩ）の後、さらに金属を蒸着して、発光層２１８の表面に金属薄膜からなる背面電極２１６を形成する工程。
【０１７３】
工程（Ｉ）：
透明基材２１２は、例えば以下のようにして製造できる。
まず、透明支持体２１２ａ上にアンダーコート層形成用組成物を塗布し、これに活性エネルギー線を照射して硬化させ、組成物の硬化物からなるアンダーコート層２１２ｂを透明支持体１２ａ上に形成する。
組成物の塗布方法としては、バーコート法、ハケ塗り法、スプレーコート法、ディップコート法、スピンコート法、フローコート法等の方法が用いられる。これらの中でも、塗布作業性、被膜の平滑性、均一性の点から、バーコート法が好ましい。
【０１７４】
活性エネルギー線としては、紫外線、電子線等が挙げられる。例えば高圧水銀灯を用いた場合には、照射される紫外線エネルギー量が５００〜４，０００ｍＪ／ｃｍ２程度の条件が好ましい。
【０１７５】
なお、アンダーコート層形成用組成物が有機溶剤を含有する場合には、組成物を硬化させる前に有機溶剤を揮発させる。有機溶剤は、ＩＲヒーターや温風機を用い、４０〜１３０℃、１〜２０分の条件下で揮発させるのが好ましく、６０〜１３０℃、３〜２０分の条件下がより好ましい。
【０１７６】
ついで、アンダーコート層２１２ｂ上にアルミニウムを蒸着し、金属層２１２ｃを形成する。
蒸着法としては、真空蒸着法、スパッタリング法、イオンプレーティング法等の物理的蒸着法が挙げられ、バックリング現象が発生しやすい点から、真空蒸着法が好ましい。
この工程においては、アンダーコート層２１２ｂの表面が蒸着時の熱によって膨張した状態で、アンダーコート層２１２ｂの表面にアルミニウムが蒸着される。
【０１７７】
ついで、アンダーコート層２１２ｂおよび金属層２１２ｃを冷却し、皺状の微細な凹凸構造を形成する。
冷却は、通常、大気下、常温にて行われる。
アンダーコート層２１２ｂおよび金属層２１２ｃを冷却することによって、アンダーコート層２１２ｂの表面に収縮が起こる一方、金属層２１２ｃの収縮が小さいため、アンダーコート層２１２ｂと金属層２１２ｃとの収縮率差によって、アンダーコート層２１２ｂの表面に皺状の微細な凹凸構造が形成される（バックリング現象）。この際、金属層２１２ｃもアンダーコート層２１２ｂの表面の変形に追随するため、金属層２１２ｃにもアンダーコート層２１２ｂの表面の凹凸構造に沿った皺状の微細な凹凸構造が形成される。
【０１７８】
なお、必要に応じて、アンダーコート層２１２ｂの表面および金属層２１２ｃに皺状の微細な凹凸構造が形成された積層体をモールドとして用い、該凹凸構造を別の透明支持体２１２ａの表面のアンダーコート層２１２ｂへ転写する工程と、凹凸構造が転写された別の透明支持体２１２ａのアンダーコート層２２１２ｂへアルミニウムを蒸着する工程とを繰り返してもよい。このように転写と蒸着を繰り返すことによって、高アスペクト比の凹凸構造を表面に有する透明基材２１０が得られる。
【０１７９】
工程（ＩＩ）：
蒸着法としては、真空蒸着法、スパッタリング法、イオンプレーティング法等の物理的蒸着法が挙げられ、透明電極２１４を形成しやすい点から、スパッタリング法が好ましい。
【０１８０】
透明基材２１２と透明電極２１４との接着性を向上させるために、蒸着の前に、透明基材２１２の表面に、ＵＶオゾン処理、プラズマ処理、コロナ処理等を施してもよい。
透明基材２１２に含まれる溶存ガス、未反応モノマーを除去するために、蒸着の前に、透明基材２１２に、加熱処理、真空処理、加熱真空処理等を施してもよい。
【０１８１】
工程（ＩＩＩ）：
蒸着法としては、真空蒸着法、スパッタリング法、イオンプレーティング法等の物理的蒸着法が挙げられる。発光層の材料が有機化合物の場合、真空蒸着法が好ましい。
【０１８２】
透明電極２１４と発光層２１８との接着性を向上させるために、蒸着の前に、透明電極２１４の表面に、ＵＶオゾン処理、プラズマ処理、コロナ処理、エキシマーランプ処理等を施してもよい。
【０１８３】
発光層２１８と透明電極２１４または背面電極２１６との間に、後述する他の機能層を設ける場合は、発光層２１８を形成する前または後に、他の機能層を発光層２１８と同様の方法、条件にて形成すればよい。
【０１８４】
工程（ＩＶ）：
蒸着法としては、真空蒸着法、スパッタリング法、イオンプレーティング法等の物理的蒸着法が挙げられ、下層の有機層にダメージを与えないことから、真空蒸着法が好ましい。
【０１８５】
＜作用効果＞
以上説明した面発光体２１０においては、透明電極２１４からの正孔と背面電極２１６からの電子とが発光層２１８で結合することによって発光層２１８が発光する。発光層２１８で発光した光は、透明電極２１４および透明基板２１２を透過して放射面（透明基板２１２の表面）から取り出される。また、発光層２１８で発光した光の一部は、背面電極２１６の金属薄膜で反射された後、発光層２１８、透明電極２１４、および透明基板２１２を透過して放射面から取り出される。
【０１８６】
また、面発光体２１０は、表面に凹凸構造を有する透明基材２１２を備える。この透明基材２１２は、アンダーコート層２１２ｂが特定のアンダーコート層形成用組成物の硬化物からなるため、アンダーコート層２１２ｂの表面にアルミニウムを蒸着する際にはアンダーコート層２１２ｂが蒸着時の熱によって膨張しやすく、かつ蒸着後の冷却の際にはアンダーコート層２１２ｂが収縮しやすく、しかもアンダーコート層２１２ｂと金属層２１２ｃとの収縮率差が大きくなる。そのため、バックリング現象によってアンダーコート層２１２ｂの表面および金属層２１２ｃに皺状の微細な凹凸構造が形成される。この凹凸構造は、凹凸の周期が幅広い分布を有し、かつ凹凸が不規則な方向に延びる皺状の微細な凹凸構造である。
よって、本発明の面発光体２１０にあっては、透明基材２１２の皺状の微細な凹凸構造によって有効に回折または散乱される光の角度、波長に偏りが少ない。そのため、従来の面発光体に比べ、広い範囲を均一に照射できる。
【０１８７】
＜他の実施形態＞
本発明の面発光体は、図示例の面発光体２１０に限定されない。例えば、面発光体２１０では、発光層に含まれる発光材料として有機化合物の発光材料を例示したが、面発光体が無機ＥＬ素子の場合は、発光材料として無機化合物の発光材料を用いればよい。
【０１８８】
また、発光層と透明電極または背面電極との間には、他の機能層を有していてもよい。
面発光体が有機ＥＬ素子の場合、透明電極と発光層との間に設けられる他の機能層としては、透明電極側から順に、正孔注入層、正孔輸送層が挙げられる。
面発光体が有機ＥＬ素子の場合、発光層と背面電極との間に設けられる他の機能層としては、発光層側から順に、正孔阻止層、電子輸送層、電子注入層が挙げられる。
【０１８９】
（正孔注入層）
正孔注入層は、正孔注入材料を含む層である。
正孔注入材料としては、銅フタロシアニン（ＣｕＰｃ）；酸化バナジウム；導電性を有する有機高分子；酸化モリブデン、酸化バナジウムなどの遷移金属系の酸化物、銅フタロシアニン（ＣｕＰｃ）、導電性を有する有機高分子、その他公知の有機の正孔注入材料が挙げられる。
正孔注入層の厚さは、遷移金属系の酸化物の場合２〜２０ｎｍが好ましく、３〜１０ｎｍがより好ましい。有機の正孔注入材料の場合１〜１００ｎｍが好ましく、１０〜５０ｎｍがより好ましい。
【０１９０】
（正孔輸送層）
正孔輸送層は、正孔輸送性材料を含む層である。
正孔輸送性材料としては、トリフェニルジアミン類（４，４’−ビス（ｍ−トリルフェニルアミノ）ビフェニル（ＴＰＤ）等）；その他、公知の正孔輸送性材料が挙げられる。
正孔注入層の厚さは、１〜１００ｎｍが好ましく、１０〜５０ｎｍがより好ましい。
【０１９１】
（正孔阻止層）
正孔阻止層は、正孔阻止材料を含む層である。
正孔阻止材料としては、２，９−ジメチル−４，７−ジフェニル−１，１０−フェナントロリン（ＢＣＰ）等）；その他、公知の正孔阻止材料が挙げられる。
正孔注入層の厚さは、１〜１００ｎｍが好ましく、５〜５０ｎｍがより好ましい。
【０１９２】
（電子輸送層）
電子輸送層は、電子輸送性材料を含む層である。
電子輸送性材料としては、８−ヒドロキシキノリンまたはその誘導体の金属錯体（Ａｌｑ３等）、オキサジアゾール誘導体；その他、公知の電子輸送性材料が挙げられる。
電子輸送層の厚さは、１〜１００ｎｍが好ましく、１０〜５０ｎｍがより好ましい。
【０１９３】
（電子注入層）
電子注入層は、電子注入材料を含む層である。
電子注入材料としては、アルカリ金属化合物（フッ化リチウム等）、アルカリ土類金属化合物（フッ化マグネシウム等）、金属（ストロンチウム等）；その他、公知の電子注入材料が挙げられる。
電子注入層の厚さは、０．１〜５０ｎｍが好ましく、０．２〜１０ｎｍがより好ましい。
【０１９４】
上述した他の機能層の厚さは、段差・表面あらさ・微細形状測定装置によって求める。
【０１９５】
図１０は、本発明の積層体の一例を示す断面図である。
この積層体３１０は、基材３１１と、基材３１１の表面に形成されたアンダーコート層３１２と、アンダーコート層３１２上に形成された金属層３１３とを備え、表面に凹凸構造を有する。
【０１９６】
＜基材＞
基材３１１の形態としては、フィルム、シート、板等が挙げられる。
基材３１１の材料としては、ガラス、金属等の無機材料；ＡＢＳ樹脂、ＡＥＳ樹脂、ポリカーボネート樹脂、アクリル樹脂等の樹脂の他、ポリプロピレン、ポリエチレン等のポリオレフィン樹脂、ＰＥＴ樹脂、ＰＢＴ樹脂等のポリエステル樹脂、ポリウレタン樹脂等の有機材料などが挙げられる。特にＡＢＳ樹脂、ポリカーボネート樹脂、アクリル樹脂などに有用である。
【０１９７】
＜アンダーコート層＞
アンダーコート層３１２は、アンダーコート層形成用組成物（以下、単に「組成物」という場合がある。）の硬化物からなる。
アンダーコート層形成用組成物は、ウレタン（メタ）アクリレート（Ａ）と、分子内に１個以上のラジカル重合性二重結合を有する化合物（Ｂ）（但し、ウレタン（メタ）アクリレート（Ａ）を除く。）と、光重合開始剤（Ｃ）と、微粒子（Ｄ）とを含む。
【０１９８】
（微粒子（Ｄ））
微粒子（Ｄ）（以下、「（Ｄ）成分」という。）は、平均粒子径が０．５〜２０μｍが好ましく、１〜１０μｍがより好ましい。平均粒子径が０．５μｍ以上であれば、微粒子の表面積が小さいために凝集が弱く、取り扱いやすい。一方、平均粒子径が２０μｍ以下であれば、アンダーコート層３１２の膜厚以下の粒子径となるため、膜厚が均一なアンダーコート層３１２を容易に形成できる。
【０１９９】
ここで、（Ｄ）成分の粒子径は、（Ｄ）成分が球状の場合はその直径であり、球状でない場合はその体積を球状に換算した際の直径である。（Ｄ）成分の平均粒子径は、光散乱法によって測定される数平均粒子径である。なお、（Ｄ）成分の粒子径が小さく、光散乱法による測定限界を超える場合には、電子顕微鏡写真から画像解析により測定する。
（Ｄ）成分の形状は、微粒子の粒子径を制御しやすい点から、球状が好ましい。
【０２００】
（Ｄ）成分としては、シリカ、酸化チタン、酸化亜鉛、ジルコニア、アルミナ等の無機微粒子；シリコーン樹脂、ポリスチレン樹脂、ポリエチレン樹脂等の有機微粒子などが挙げられる。
これらは、１種を単独で用いてもよく、２種以上を併用してもよい。
【０２０１】
（Ｄ）成分としては、市販品を用いることができる。例えばモメンティブ・パフォーマンス・マテリアルズ・ジャパン合同会社製のトスパールシリーズ、綜研化学（株）社製の機能性微粒子ケミスノー、日産化学（株）社製の単分散シリカ粒子などが好適である。
【０２０２】
（Ｄ）成分の含有量は、アンダーコート層形成用組成物１００質量％中、１質量％以上が好ましく、５質量％以上がより好ましい。また、６０質量％以下が好ましく、４０質量％以下がより好ましい。（Ｄ）成分の含有量が１質量％以上であれば、バックリング構造を容易に制御できる傾向にある。
なお、（Ｄ）成分の含有量が多くなるほどバックリング構造の制御効果が得られやすくなるが、その一方でアンダーコート層形成用組成物を基材１１に塗布する際のムラが大きくなり、アンダーコート層３１２が均一に形成されにくくなる傾向にある。（Ｄ）成分の含有量が６０質量％以下であれば、アンダーコート層３１２が均一に形成されやすくなる。
【０２０３】
（その他の成分）
アンダーコート層形成用組成物は、必要に応じて本発明の効果を損なわない範囲内で、４−ジメチルアミノ安息香酸メチル、４−ジメチルアミノ安息香酸エチル、４−ジメチルアミノ安息香酸アミル、４−ジメチルアミノアセトフェノン等の公知の光増感剤を含んでもよい。
【０２０４】
また、アンダーコート層形成用組成物は、レベリング剤、消泡剤、沈降防止剤、潤滑剤、研磨剤、防錆剤、帯電防止剤、光安定剤、紫外線吸収剤、重合禁止剤などの添加剤を含んでもよい。
さらに、本発明の効果を妨げない範囲内であれば、付着性向上のためにアクリルポリマー、アルキッド樹脂などのポリマーを含んでもよい。
【０２０５】
また、アンダーコート層形成用組成物は、必要に応じて望ましい粘度に調整するために有機溶剤を含むことができる。
有機溶剤としては、アセトン、メチルエチルケトン、シクロヘキサノン等のケトン系化合物；酢酸メチル、酢酸エチル、酢酸ブチル、乳酸エチル、酢酸メトキシエチル等のエステル系化合物；エタノール、イソプロピルアルコール、ブタノール等のアルコール系化合物、ジエチルエーテル、エチレングリコールジメチルエーテル、プロピレングリコールモノメチルエーテル、ジエチレングリコールモノエチルエーテル、ジエチレングリコールモノブチルエーテル、ジオキサン等のエーテル系化合物；トルエン、キシレン等の芳香族化合物；ペンタン、ヘキサン、石油ナフサ等の脂肪族化合物などが挙げられる。
有機溶剤の含有量は、アンダーコート層形成用組成物に含まれる成分のうち、有機溶剤以外の成分の合計を１００質量部としたときに、１００〜５００質量部であることが好ましい。
【０２０６】
アンダーコート層形成用組成物の硬化物からなるアンダーコート層３１２の厚さは、０．５μｍ以上が好ましく、１μｍ以上がより好ましい。アンダーコート層１２の厚さが０．５μｍ以上であれば、十分なバックリング構造を発現させることができる。
アンダーコート層３１２の厚さの上限値については特に制限されないが、１００μｍ以下が好ましく、４０μｍ以下がより好ましい。
【０２０７】
アンダーコート層形成用組成物としては、下記（アンダーコート層形成用組成物Ｉ）又は（アンダーコート層形成用組成物ＩＩ）が好ましい。
（アンダーコート層形成用組成物Ｉ）
・ウレタン（メタ）アクリレート（Ａ）の４５〜９５質量％と、
・ラジカル重合性二重結合を有する化合物（Ｂ）（ただし、ウレタン（メタ）アクリレート（Ａ）を除く。）の１〜５０質量％と、
・光重合開始剤（Ｃ）の０．１〜１５質量％と
を含むアンダーコート層形成用組成物、又は
（アンダーコート層形成用組成物ＩＩ）
・ウレタン（メタ）アクリレート（Ａ）の２５〜９０質量％と、
・ラジカル重合性二重結合を有する化合物（Ｂ）（但し、ウレタン（メタ）アクリレート（Ａ）を除く。）の１〜５０質量％と、
・光重合開始剤（Ｃ）の０．１〜１５質量％と、
・微粒子（Ｄ）の１〜６０質量％と
を含むアンダーコート層形成用組成物。
【０２０８】
＜金属層＞
金属層３１３は、アンダーコート層３１２上にアルミニウムを蒸着してなる層であり、バックリング構造（凹凸構造）となっている。この金属層３１３のバックリング構造が積層体３１０の表面形状に反映される。
金属層３１３の厚さは１〜１０００ｎｍが好ましく、２０〜１００ｎｍがより好ましい。
金属層３１３の厚さが１ｎｍ以上であれば、十分なバックリング構造を発現させることができる。一方、金属層３１３の厚さが１０００ｎｍ以下であれば、バックリング構造が大きくなりすぎるのを抑制でき、虹彩色を十分に発現できる。
【０２０９】
＜その他の層＞
本発明の積層体３１０は、金属層３１３の腐食防止を目的として、金属層３１３上に熱硬化型や紫外線硬化型のトップコート層形成用組成物を塗布してトップコート層を形成してもよし、金属層３１３をプラズマ重合膜等で処理してもよい。ただし、金属層３１３上にトップコート層やプラズマ重合膜などを形成する場合は、積層体３１０の基材とは反対側の表面が金属層３１３のバックリング構造を反映した凹凸構造を維持できるようにする。
【０２１０】
＜積層体の製造方法＞
本発明の積層体は、例えば以下のようにして製造できる。
まず、図１１（ａ）に示すように、基材３１１上にアンダーコート層形成用組成物を塗布し、これに活性エネルギー線を照射して硬化させ、組成物の硬化物からなるアンダーコート層３１２を基材３１１上に形成する。
組成物の塗布方法としては、バーコート法、ハケ塗り法、スプレーコート法、ディップコート法、スピンコート法、フローコート法等の方法が用いられる。これらの中でも、塗布作業性、被膜の平滑性、均一性の点から、バーコート法が好ましい。
【０２１１】
活性エネルギー線としては、紫外線、電子線等が挙げられる。例えば高圧水銀灯を用いた場合には、照射される紫外線エネルギー量が５００〜４，０００ｍＪ／ｃｍ２程度の条件が好ましい。
【０２１２】
なお、アンダーコート層形成用組成物が有機溶剤を含有する場合には、組成物を硬化させる前に有機溶剤を揮発させる。有機溶剤は、ＩＲヒーターや温風機を用い、４０〜１３０℃、１〜２０分の条件下で揮発させるのが好ましく、６０〜１３０℃、３〜２０分の条件下がより好ましい。
【０２１３】
ついで、図１１（ｂ）に示すように、アンダーコート層３１２上にアルミニウム３１３’を蒸着させる。すると、図１１（ｃ）に示すように、バックリング構造の金属層３１３がアンダーコート層３１２上に形成された、表面に凹凸構造を有する積層体３１０が得られる。金属層３１３がバックリング構造となる理由は以下のように考えられる。
すなわち、アンダーコート層３１３は、その表面がアルミニウムの蒸着時の熱によって膨張し、蒸着が完了して冷えると膨張したアンダーコート層３１３は蒸着前の状態に戻ろうとして収縮する。金属と樹脂とは熱膨張係数が大きく異なるため、冷却時の収縮率差によって「シワ」が形成され、金属層３１３がバックリング構造となる。
なお、アンダーコート層３１２の表面、すなわち金属層３１３との界面は、金属層３１３のバックリング構造を反映した凹凸形状となる。
【０２１４】
本発明の積層体は、表面に金属層のバックリング構造を反映した凹凸構造を有するので、虹彩色を発現する。金属層のバックリング構造はアンダーコート層を形成する組成物に含まれる微粒子によって制御されており、細かい構造となっている。そのため、本発明の積層体は、虹彩色をより鮮明に発現できる。
積層体の凹凸構造の凹凸周期、すなわち金属層のバックリング構造の凹凸周期は、原子間力顕微鏡または電子顕微鏡で撮影した画像をフーリエ変換したときに現れるピークが２００〜５００ｎｍとなる周期が好ましい。このピーク値はバックリング構造の細かさを表す指標であり、ピーク値が小さいほどバックリング構造が細かいことを意味する。
【０２１５】
以上説明したように、本発明によれば、特定の樹脂に微粒子を配合した組成物より形成されたアンダーコート層上にアルミニウムを蒸着させて金属層を形成させるので、金属層のバックリング構造を制御できる。その結果、従来よりも細かいバックリング構造の金属層が形成されるため、本発明の積層体は虹彩色をより鮮明に発現できる。
【０２１６】
本発明の積層体は、例えば有機ＥＬ素子製造用のモールドや有機ＥＬ素子の基材として使用できる。
積層体をモールドとして使用する場合、まず、積層体の凹凸構造を有する表面側に硬化性樹脂を塗布し、さらにその上にフィルム等の支持体を配置する。そして、光照射や熱処理によって硬化性樹脂を硬化させて積層体の凹凸構造が転写された硬化樹脂層を支持体の表面に形成し、硬化樹脂層が表面に形成された支持体を積層体から剥離する。ついで、この支持体の硬化樹脂層上に導電性下地層（例えば透明電極など）と発光層と透明電極とを順次形成させて有機ＥＬ素子を得る。
本発明の積層体をモールドとして使用して製造した有機ＥＬ素子は、積層体に備わる金属層の細かいバックリング構造が積層体の凹凸構造として転写されている。そのため、有機ＥＬ素子の内部に回折・散乱構造が形成され、光取り出し効率が高まる。
【０２１７】
積層体を有機ＥＬ素子の基材として使用する場合、積層体の凹凸構造を有する表面側に導電性下地層と発光層と透明電極とを順次形成させて有機ＥＬ素子を得る。
本発明の積層体を有する有機ＥＬ素子は、内部に積層体の凹凸構造に起因した回折・散乱構造が形成されているため、光取り出し効率が高まる。
【０２１８】
また、本発明の積層体は、例えば薄膜型太陽電池製造用のモールドや薄膜型太陽電池の基材としても利用できる。
積層体をモールドとして使用する場合、前述した有機ＥＬ素子製造用のモールドと同様に支持体の表面に凹凸構造が転写された硬化樹脂層を形成する。ついで、この支持体の硬化樹脂層上に導電性下地層（例えば透明電極など）と光電変換層と透明電極とを順次形成させて薄膜型太陽電池を得る。
本発明の積層体をモールドとして使用して製造した薄膜型太陽電池は、積層体に備わる金属層の細かいバックリング構造が積層体の凹凸構造として転写されている。そのため、薄膜型太陽電池の内部に回折・散乱構造が形成され、その効果で薄膜型太陽電池内部を通過する光路長が長くなり、発電効率が上がる。また、単位面積あたりの薄膜型太陽電池の光電変換領域が増加され、発電効率が上がる。
【０２１９】
積層体を薄膜型太陽電池の基材として使用する場合、積層体の凹凸構造を有する表面側に導電性下地層と光電変換層と透明電極とを順次形成させて薄膜型太陽電池を得る。
本発明の積層体を有する薄膜型太陽電池は、内部に積層体の凹凸構造に起因した回折・散乱構造が形成されているため、その効果で薄膜型太陽電池内部を通過する光路長が長くなり、発電効率が上がる。また、単位面積あたりの薄膜型太陽電池の光電変換領域が増加され、発電効率が上がる。
【０２２０】
（デバイスＡ）
図１５は、本実施形態に係るデバイス（有機ＥＬ素子）４１０の構成を示す。このデバイスＡは、基板４１４上に第１電極４１１、有機半導体層４１３及び第２電極４１２がこの順に積層されている。さらに、基板４１４は、光取り出し側に微細凹凸構造を有する光取り出しフィルム４１５を備える。デバイスＡは、有機半導体層４１３で生じた光を基板４１４側から放出するボトムエミッション型である。デバイスＡの第１電極４１１は、透過性のあるものであり、例えば、インジウム−錫酸化物（ＩＴＯ）、インジウム−亜鉛酸化物（ＩＺＯ）等が材料として用いられる。デバイスＡの第２電極４１２は、反射性のもの、たとえばアルミニウム、銀、金等が用いられる。有機半導体層４１３は、発光層のほかにも正孔注入層、正孔輸入層、電子輸送層、電子注入層を含んでいてもよい。
【０２２１】
（デバイスＢ）
図１６は、本実施形態に係るデバイス（有機ＥＬ素子）４１０の別の構成を示す。このデバイスＢは、基板４１４上に第１電極４１１、有機半導体層４１３、第２電極４１２、封止層４１６及び光取り出しフィルム４１５がこの順に積層されている。デバイスＢの第１電極は、反射性の金属膜、たとえばアルミニウム、銀、金等が用いられ、金属膜上にインジウム−錫酸化物（ＩＴＯ）、インジウム−亜鉛酸化物（ＩＺＯ）等を用いて形成される。デバイスＢの第２電極は、透過性のあるものであり、例えば、薄い陰極にインジウム−錫酸化物（ＩＴＯ）、インジウム−亜鉛酸化物（ＩＺＯ）等を用いて形成される。封止層４１６は、第２電極４１２上に無機封止膜及び樹脂封止剤を用いて形成される。デバイスＢは、有機半導体層４１３で生じた光を基板４１４側と反対側から放出するトップエミッション型である。
【０２２２】
（デバイスＣ）
図１７は、本実施形態に係るデバイス（有機ＥＬ素子）４１０の別の構成を示す。このデバイスＣは、基板４１４上に第１電極４１１、有機半導体層４１３及び第２電極４１２がこの順に積層されている。デバイスＣの第１電極としては、デバイスＡと同様のものが用いられる。デバイスＣの基板４１４は、基板上に微細凹凸構造を有する光取り出し基板である。デバイスＣの第２電極は、デバイスＡと同様のものが用いられる。デバイスＣは、有機半導体層４１３で生じた光を基板４１４側から放出するボトムエミッション型である。
【０２２３】
（デバイスＤ）
図１８は、本実施形態に係るデバイス（有機ＥＬ素子）４１０の別の構成を示す。このデバイスＤは、外付け光取り出し用部材４１７上に、基板４１４、第１電極４１１、有機半導体層４１３及び第２電極４１２がこの順に積層されている。デバイスＤは、前記デバイスＣの基板４１４側に外付け取り出し用部材４１７を設けたものである。デバイスＤの外付け取り出し用部材４１７としては、プリズム形状、マイクロレンズ形状、散乱粒子を含む拡散膜等の光学フィルムを張り付けるのが一般的である。デバイスＤは、有機半導体層４１３で生じた光を基板４１４側から放出するボトムエミッション型である。
【０２２４】
（デバイスＥ）
図１９は、本実施形態に係るデバイス（有機ＥＬ素子）４１０の別の構成を示す。このデバイスＥは、基板４１４上に、第１電極４１１、有機半導体層４１３、第２電極４１２及び封止層４１６がこの順に積層されている。デバイスＥの基板４１４は、基板上に微細凹凸構造を有する。デバイスＥの第１電極４１１、第２電極４１２及び封止層４１６は、前記デバイスＢと同様のものが用いられる。デバイスＥは、有機半導体層４１３で生じた光を基板４１４側と反対側から放出するトップエミッション型である。
【０２２５】
(デバイスＦ)
図２０は、本実施形態に係るデバイス（有機ＥＬ素子）４１０の別の構成を示す。このデバイスＦは、基板４１４上に、第１電極４１１、有機半導体層４１３、第２電極４１２、封止層４１６及び外付け光取り出し用部材４１７がこの順に積層されている。デバイスＥの基板４１４、第１電極４１１、第２電極４１２及び封止層４１６は、前記デバイスＥと同様のものが用いられる。また、デバイスＦの外付け光取り出し用部材４１７は、前記デバイスＤと同様のものが用いられる。デバイスＦは、有機半導体層４１３で生じた光を基板４１４側と反対側から放出するトップエミッション型である。
【０２２６】
（デバイスＧ）
図２１は、本実施形態に係るデバイス（有機ＥＬ素子）４１０の別の構成を示す。このデバイスＧは、基板４１４上に、第１電極４１１、高屈折率膜４１８、有機半導体層４１３及び第２電極４１２がこの順に積層されている。デバイスＧの基板４１４、第１電極４１１、有機半導体層４１３及び第２電極４１２は、前記デバイスＣと同様のものが用いられる。デバイスＧは、有機半導体層４１３で生じた光を基板４１４側から放出するボトムエミッション型である。
【０２２７】
（デバイスＨ）
図２２は、本実施形態に係るデバイス（有機ＥＬ素子）４１０の別の構成を示す。このデバイスＨは、外付け光取り出し用部材４１７上に、基板４１４、第１電極４１１、高屈折率膜４１８、有機半導体層４１３及び第２電極４１２がこの順に積層されている。デバイスＨの基板４１４、第１電極４１１、有機半導体層４１３及び第２電極４１２は、前記デバイスＣと同様のものが用いられる。デバイスＧは、有機半導体層４１３で生じた光を基板４１４側から放出するボトムエミッション型である。
【０２２８】
（デバイスＩ）
図２３は、本実施形態に係るデバイス（有機ＥＬ素子）４１０の別の構成を示す。このデバイスＩは、基板４１４上に、反射膜４２０、高屈折率膜４１８、第１電極４１１、有機半導体層４１３、第２電極４１２及び封止層４１６がこの順に積層されている。デバイスＩの基板４１４、第１電極４１１、有機半導体層４１３、第２電極４１２及び封止層４１６は、前記デバイスＥと同様のものが用いられる。また、デバイスＩの高屈折率膜４１８は、デバイスＨと同様のものが用いられる。デバイスＩは、有機半導体層４１３で生じた光を基板４１４側と反対側から放出するトップエミッション型である。
【０２２９】
（デバイスＪ）
図２４は、本実施形態に係るデバイス（有機ＥＬ素子）４１０の別の構成を示す。このデバイスＪは、基板４１４上に、反射膜４２０、高屈折率膜４１８、第１電極４１１、有機半導体層４１３、第２電極４１２、封止層４１６及び外付け光取り出し用部材４１７がこの順に積層されている。デバイスＪの基板４１４、第１電極４１１、有機半導体層４１３、第２電極４１２及び封止層４１６は、前記デバイスＥと同様のものが用いられる。また、デバイスＪの高屈折率膜４１８は、デバイスＨと同様のものが用いられる。デバイスＪの外付け光取り出し用部材４１７は、前記デバイスＤと同様のものが用いられる。
【０２３０】
（デバイスＫ）
図２５は、本実施形態に係るデバイス（薄膜太陽電池）４３０の構成を示す。このデバイスＫは、基板４１４上に、第１電極４１１、光電変換層４１９及び第２電極４１２がこの順に積層されている。
デバイスＫは、微細凹凸構造により拡散反射率が高いため、光電変換層に吸収されずに反射、透過する太陽光を散乱反射させて発電層に戻すことができ、光閉じ込め効果が高く、発電効率の向上が見込める。
【０２３１】
デバイスＡ〜Ｋのうちいずれを用いてもよいが、特にデバイスＤ、Ｆ、Ｈ、Ｊ等の外付け取り出し用部材を用いるデバイスが好ましい。
【０２３２】
図２６〜図３７は、それぞれ実施例１〜１２で得られた、表面に微細凹凸構造を有するモールドの原子間力顕微鏡像である。これらのモールドは、いずれも、前記式（１）
０．１３≦（Ｒａ’（max）−Ｒａ’（min））／Ｒａ≦０．８２    （１）
の条件を満たす。
【０２３３】
図３８は、比較例４で得られたモールドの原子間力顕微鏡像である。
【０２３４】
（デバイスＸ）  図３９は、前記デバイスＧのデバイス形成裏面の光取り出し表面に、半球レンズの平坦面側がマッチングオイルと接するように光学密着させた有機ＥＬ素子である。デバイスＸの基板４１４、第１電極４１１、高屈折率膜４１８、有機半導体層４１３及び第２電極４１２は、前記デバイスＧと同様のものが用いられる。
【０２３５】
図４０は、比較例３で得られたモールドの原子間力顕微鏡像である。
【実施例】
【０２３６】
（ＡＦＭ測定）
５ｃｍ□で作製した対象測定範囲を均等に９分割し、その分割範囲に対しそれぞれ任意に３点ずつ、計２７点の測定ポイントについて５０μｍ□及び２００μｍ□の範囲を原子間力顕微鏡（キーエンス社製、ＶＮ−８０１０、カンチレバーＤＦＭ／ＳＳ−Ｍｏｄｅ）にて測定した。【０２３７】
（面粗さ計測）
５０μｍ□範囲で測定した２７点において、５０μｍ□の範囲の全範囲を解析範囲として、算術平均粗さ、十点平均高さを、ＪＩＳ  Ｂ０６０１−１９９４の面粗さ計測にしたがい計測し、２７点の平均値の算術平均面粗さＲａ、十点平均高さＲｚを計算する。【０２３８】
（線粗さ）
２００μｍ□範囲で測定した２７点において、ＪＩＳ  Ｂ０６０１−１９９４の線粗さ計測にしたがい、１５０μｍ幅の測定線と、その線から中心点を回転中心として、１５°刻みに回転させた１５０μｍ幅の測定線を引く。その１５０μｍ幅の測定線を基軸として、その中心を回転中心として、１５°刻みに回転させてゆき、各回転角度毎に基軸の測定線と同様に、１５０μｍの測定線をひき、計１２の測定線を計測する。
その計１２の測定線における算術平均線粗さの最大値と最小値を出し、計１２の測定線における凹凸平均間隔の平均値をＳｍとする。
この計測を、計２７点の２００μｍ□の測定ポイントについて同様に行い、最大算術平均線粗さの平均値をＲａ´（ｍａｘ）、最小算術平均線粗さの平均値をＲａ´（ｍｉｎ）、凹凸平均間隔の平均値をＳｍを計算する。上記手法で測定、算出した、面粗さＲａと、線粗さＲａ’の最大値Ｒａ’（max）と最小値Ｒａ’（min）から、下記式（１）を用いて計算する。
（Ｒａ’（max）−Ｒａ’（min））／Ｒａ    ・・・（１）【０２３９】
実施例１〜１２、及び比較例３、４の平均粒子径／濃度、算術平均粗さＲａ、十点平均高さＲｚ、凹凸平均間隔の平均値Ｓｍ、線粗さＲａ’の最大値Ｒａ’（max）と最小値Ｒａ’（min）及び上記式（１）の値を表Ａ１に示す。【０２４０】
（表Ａ１）                              
2012043828.tif 000003
【０２４１】
また、実施例１〜１２で用いたベース樹脂、平均粒子径／濃度、アンダーコート液、モールド及び基板の構成を表Ａ２に示す。【０２４２】
（表Ａ２）                              
2012043828.tif 000004
【０２４３】
（拡散反射率測定）
分光光度計（日立ハイテク社製、Ｕ−４１００、Φ６０積分球システム）にて、拡散反射率測定用の１０°補正用スペーサーを用いて、５５０ｎｍと１μｍ時の拡散反射率を測定した。【０２４４】
（アンダーコート液作製）
（アンダーコート液（a−１）調整）
ダイヤビームＵＭ−８００２（三菱レイヨン社製、ウレタンアクリレート混合物、固形分２９質量％）を用いた。
（アンダーコート液（a−２）調整）
＜ウレタン（メタ）アクリレート（Ａ）の調製＞
（１）蒸留塔を備え付けた３Ｌの４つ口フラスコにアジピン酸１，６０６ｇとエチレングリコール５８９ｇとプロピレングリコール１５２ｇを仕込み、２００℃で加熱しながら生成する水を留去した。水の流出が無くなり、酸価が１．０以下になった時点を終点とし、ポリエステルジオールを得た。
（２）別途、３Ｌの４つ口フラスコに、トリレンジイソシアネート１７４ｇ、及びジブチル錫ジラウレート０．３ｇを仕込んでウォーターバスで内温が５０℃になるように加熱した。
（３）上記（１）にて合成したポリエステルジオール１，９５０ｇを側管付きの保温滴下ロート（６０℃保温）に仕込んだ。上記（２）で調整したフラスコ内容物を攪拌しつつ、フラスコ内温を５０℃に保ちながら、この滴下ロート内のポリエステルジオールを４時間かけて等速滴下した後、同温度で２時間攪拌して反応させた。
（４）ついで、フラスコ内容物の温度を６０℃に上げ、同温度で１時間攪拌した。２−ヒドロキシエチルアクリレート１１６ｇ、２，６−ジ−ターシャリブチル−４−メチルフェノール０．３ｇ、及びハイドロキノンモノメチルエーテル０．３ｇを均一に混合溶解させた液を別の滴下ロートに仕込んだ。フラスコ内温を７５℃に保ちながら、この滴下ロート内の液を２時間かけて等速滴下した後、同温度で４時間反応させて、ＧＰＣ測定によるポリスチレン換算の数平均分子量が４，６００となるウレタンアクリレート（ＵＡ）を調製した。
表１に示す配合組成に従って各成分をステンレス容器に計量し、約３０分間、全取り出し体が均一になるまで攪拌してアンダーコート層形成用組成物（a−２）を調製した。
（アンダーコート液（ｂ−１）調整）
アンダーコート液（ａ−１）を１０ｇにＭＥＫ−ＳＴ−２０４０（日産化学社製、平均粒径３００ｎｍ単分散粒子、固形分４０質量％、溶媒：ＭＥＫ）３．７５ｇを計量し、全体を均一に攪拌してアンダーコート層形成用組成物（ｂ−１）を調製した。
（アンダーコート液（ｂ−２）調整）
ＭＥＫ−ＳＴ−２０４０の代わりに、ＭＸ−８０Ｈ３ＷＴ（綜研化学（株）社製、平均粒径８００ｎｍ単分散粒子、粉体）０．２５ｇをホモジナイザー（ＳＯＮＩＣ  ＆  ＭＡＴＥＲＩＡＬＳ社製、ＶＣ−１３０、出力１０Ｗ）を５分かけ、全体を均一に攪拌してアンダーコート層形成用組成物（ｂ−２）を調製した。
（アンダーコート液（ｂ−３）調整）
ＭＥＫ−ＳＴ−２０４０の代わりに、ＭＸ−１５０（綜研化学（株）社製、平均粒径１．５μｍ単分散粒子、粉体）０．０５ｇを用いる以外は（ｂ−２）と同様の方法で、アンダーコート層形成用組成物（ｂ−３）を調製した。
（アンダーコート液（ｂ−４）調整）
ＭＥＫ−ＳＴ−２０４０の代わりに、トスパール（（モメンティブ・パフォーマンス・マテリアルズ・ジャパン合同会社製、「トスパール１３０」、平均粒子径３．０μｍ、真比重（２５℃）１．３２、かさ比重０．３６、比表面積２０ｍ２／ｇ））０．５０ｇを用いる以外は（ｂ−２）と同様の方法で、アンダーコート層形成用組成物（ｂ−４）を調製した。
（アンダーコート液（ｂ−５）調整）
トスパールを１．５０ｇ用いる以外は（ｂ−４）と同様の方法で、アンダーコート層形成用組成物（ｂ−５）を調製した。
（アンダーコート液（ｂ−６）調整）
アンダーコート液（ａ−２）とトスパールを用い、表１（１９８特許記載表）のようにアンダーコート液（ｂ−６）を調整した。
（アンダーコート液（ｂ−７）調整）
アンダーコート液（ａ−２）とトスパールを用い、表１（１９８特許記載表）のようにアンダーコート液（ｂ−７）を調整した。
（アンダーコート液（ｂ−８）調整）
ＭＥＫ−ＳＴ−２０４０の代わりに、ＫＭＲ−３ＴＡ（綜研化学（株）社製、平均粒径３．０μｍ多分散粒子、粉体））０．５０ｇを用いる以外は（ｂ−２）と同様の方法で、アンダーコート層形成用組成物（ｂ−８）を調製した。
（アンダーコート液（ｂ−９）調整）
ＭＥＫ−ＳＴ−２０４０の代わりに、ＭＸ−５００Ｈ（綜研化学（株）社製、平均粒径５．０μｍ単分散粒子、粉体））０．５０ｇを用いる以外は（ｂ−２）と同様の方法で、アンダーコート層形成用組成物（ｂ−９）を調製した。
（アンダーコート液（ｂ−１０）調整）
ＭＥＫ−ＳＴ−２０４０の代わりに、ＭＸ−１０００（綜研化学（株）社製、平均粒径１０．０μｍ単分散粒子、粉体））０．５０ｇを用いる以外は（ｂ−２）と同様の方法で、アンダーコート層形成用組成物（ｂ−１０）を調製した。【０２４５】
(活性エネルギー線硬化性樹脂組成物（Ａ−１）)
１，６−ヘキサンジオールアクリレート(以下Ｃ６ＤＡと記す。)の４５質量部、トリメチロールエタン／アクリル酸／コハク酸（２／４／１）の縮合物(以下ＴＡＳと記す。)の４５質量部、シリコーン（ジ）（メタ）アクリレート（Ｘ−２２−１６０２、信越化学社製）１０質量部を混合し、ベンソイルエチルエーテル(以下ＢＥＥと記す。)を３質量部が溶解するまで攪拌し、活性エネルギー線硬化性樹脂組成物（Ａ−１）を得た。【０２４６】
(活性エネルギー線硬化性樹脂組成物（Ａ−２）)
Ｃ６ＤＡを５０質量部、ＴＡＳを５０質量部、ＢＥＥを３質量部が溶解するまで攪拌し、活性エネルギー線硬化性樹脂組成物（Ａ−２）を得た。【０２４７】
（光学シート用活性エネルギー線硬化性樹脂（Ａ−３））
特願２０１０−１３８５２９に〔製造例〕として記載の方法で作製した。
ガラス製フラスコに、ヘキサメチレンジイソシアネート１１７．６ｇ（０．７モル）、イソシアヌレート型のヘキサメチレンジイソシアネート３量体の１５１．２ｇ（０．３モル）、２−ヒドロキシプロピルアクリレートの１２８．７ｇ（０．９９モル）、ペンタエリスリトールトリアクリレートの６９３ｇ（１．５４モル）、ジラウリル酸ジ−ｎ−ブチル錫の１００ｐｐｍ、ハイドロキノンモノメチルエーテルの０．５５ｇを仕込み、７０〜８０℃の条件にて残存イソシアネート濃度が０．１％以下になるまで反応させ、ウレタンアクリレート化合物を得た。
ウレタンアクリレート化合物の３５質量部、ＰＢＯＭの２５質量部、ニューフロンティアＢＰＥＭ−１０（第一工業製薬社製）の４０質量部、１−ヒドロキシシクロヘキシルフェニルケトン（チバ・スペシャルティ・ケミカルズ社製、イルガキュア１８４）の１．２質量部を混合して活性エネルギー線硬化性樹脂組成物（Ａ−３）を得た。【０２４８】
（半球レンズ）
球ガラス（３ｃｍΦ、ＢＫ−７、シグマ光機社製）を、半球に加工した後、平坦面を中心から０．７ｍｍ切り落とし、鏡面処理したものを半球レンズとして得た。【０２４９】
（マイクロレンズアレイシート）
特願２０１０−１３８５２９の実施例３に記載の方法で作製した。
国際公開第２００８／０６９３２４号に記載されたエッチングする製法にて、マイクロレンズ形状の型部材を作製した。得られた型部材は半球形状の凹部が配列した形状であった。
型部材の表面に活性エネルギー線硬化性樹脂組成物を均一に塗布し、その上に厚さ１８８μｍのポリエチレンテレフタレート（以下、ＰＥＴと記す。）フィルム（東洋紡社製、コスモシャインＡ４３００）を被せ、ハンドロールで活性エネルギー線硬化性樹脂組成物を均一に押し広げた。ＰＥＴフィルム越しに積算光量：１０００ｍＪ／ｃｍ２の紫外線を照射し、型部材とＰＥＴフィルムの間で押し広げられた活性エネルギー線硬化性樹脂組成物を硬化させた。型部材からＰＥＴフィルムおよび硬化物を剥離し、ＰＥＴフィルム表面に型部材の凸形状が反転した形状を有するマイクロレンズシートを得た。ＳＥＭ(日立ハイテク（株）社製、ＳＥ−４３００ＳＥ／Ｎ)で観察したところ、直径が５０μｍの半球形状凸部が規則的に配列していた。【０２５０】
（発光測定Ａ）
２ｍｍ□の発光面積を持つ有機ＥＬ素子は、光取り出し面側を、直径１０ｍｍのピンホール越しに積分球（ラブスフィア社製、８インチ）のサンプル開口部に貼付け、ＬＥＤ全光束・効率測定装置（浜松フォトニクス社製、Ｃ９９２０−２２システム、ＰＭＡ−１２）を用いて、有機ＥＬ素子（Ｅ−１）の光学特性を測定した。有機ＥＬ素子（Ｅ−１）に１ｍＡ／ｃｍ２の電流を流し、輝度測定を行い、ボトムエミッション型素子である比較例１やトップエミッション型素子である比較例２の輝度値を１００％とした時のそれぞれの素子の型における輝度向上率を測定輝度より計算した。
ボトムエミッション型：デバイスＣ，Ｄ，Ｈ，Ｇ，Ｈ，Ｘ、比較例１
トップエミッション型：デバイスＥ，Ｉ、比較例２
また、２ｍｍ□の発光面積を持つ有機ＥＬ素子の発光面から真上に当たる法線方向と、法線を０度とした時に、法線から６０度ずれた発光面から斜めから見た場合の色の変化を目視観察した。この時、色変化度合いを評価した。
ＡＡ：色変化なし
Ａ  ：色変化若干あり
Ｂ  ：色変化あり
Ｃ  ：色分かれあり【０２５１】
（発光測定Ｂ）
有機ＥＬ照明（Ｐｈｉｌｉｐｓ社、Ｌｕｍｉｂｌａｄｅエンジニアリングキット、３０．５ｍｍ×３８ｍｍ）の発光面側に、屈折率：１．５０のマッチングオイルを塗布し、コピーモールドをＰＥＴフィルム側がマッチングオイルと接するように光学密着させた。コピーモールド付きの有機ＥＬ照明を、直径１０ｍｍのピンホール越しに積分球（ラブスフィア社製、８インチ）のサンプル開口部に貼付けた。有機ＥＬ照明に２３．２ｍＡの電流を流したときの直径１０ｍｍΦの光束を、分光器（浜松フォトニクス社製、ＰＭＡ−１２）を用いて測定した。コピーモールドを貼付しない時の光束値を１００％とした時の向上率を光束測定より求めた。【０２５２】
（実施例１）
（モールド（ｘ−１）の作製）
アクリル板(三菱レイヨン社製、Ｌ板、３ｍｍｔ) 縦１０ｃｍ、横１０ｃｍ上に硬化時の厚さが約１５μｍになるようにアンダーコート層形成用組成物（ａ−１）をバーコーターにより塗装した。  ついで、６０℃で３分間の加熱により有機溶剤を揮発させた後、空気中で高圧水銀灯を用い、波長３４０〜３８０ｎｍの積算光量が紫外線光量計（株式会社オーク製作所製、「ＯＲＣ−ＵＶ−３５１」）にて測定した場合に１，０００ｍＪ／ｃｍ２のエネルギーとなる紫外線を照射し、アクリル板上にアンダーコート層を形成した。
ついで、アンダーコート層上に、真空蒸着法によってアルミニウム（アルバック社製、バッチ式真空蒸着装置）を蒸着させ、厚さ７０ｎｍの金属層を形成し、モールド（ｘ−１）を得た。
モールド（ｘ−１）の拡散反射率を測定したところ、５５０ｎｍで９４％、１０００ｎｍで８１％と良好な拡散反射が得られた。これはアンダーコート上に形成されるアルミニウム膜が非常に良好な拡散反射を呈し、得られた構造が薄膜太陽電池基板として好適な構造として用いられる事を示唆している。
（コピーモールド（ｘ´―１）作製）
モールド（ｘ−１）の表面に活性エネルギー線硬化性樹脂組成物（Ａ−１）滴下し、その上にＰＥＴフィルム（東山フィルム社製、ＨＫ−３１）を被せ、ハンドロールで活性エネルギー線硬化性樹脂組成物（Ａ−１）を押し広げた。ＰＥＴフィルム越しに積算光量：１０００ｍＪ／ｃｍ２の紫外線を照射し、活性エネルギー線硬化性樹脂組成物（Ａ−１）を硬化させた。モールド（ｘ−１）からＰＥＴフィルムおよび凹凸樹脂層を剥離し、コピーモールド（ｘ´−１）を得た。
(デバイスＡ測定)
コピーモールド（ｘ´−１）を用いて、発光測定Ｂを行った結果を表Ａ３に示す。
（基板（Ｘ−１）作製）
ガラス板（コーニング社製、イーグルＸＧ、５ｃｍ□）の表面に、活性エネルギー線硬化性樹脂組成物（Ａ−２）を滴下し、その上にコピーモールド（ｘ´−１）を被せ、ハンドロールで活性エネルギー線硬化性樹脂組成物（Ａ−２）を押し広げた。コピーモールド（ｘ´−１）越しに積算光量：１０００ｍＪ／ｃｍ２の紫外線を照射し、活性エネルギー線硬化性樹脂組成物（Ａ−２）を硬化させた。ガラス板および凹凸樹脂層からコピーモールド（ｘ´−１）を剥離し、基板（Ｘ−１）を得た。基板（Ｘ−１）の表面粗さを測定した。ＡＦＭ測定結果を表２に示す。
（基板（Ｘ´−１）作製）
基板（Ｘ−１）の表面上に、高屈ジルコニウム液（ＣＩＫナノテック社製、ＺＲＴ１５ＷＴ％−Ｅ２８）をスピンコーターを用いて塗布し、室温で１５分間静置後、２００℃で１時間ホットプレート上でベーキングを行い、表面Ｒａが１０ｎｍ以下になるように、１μｍ程度の高屈折率膜を形成し、基板（Ｘ´−１）を得た。
（デバイスＣ評価）
基板（Ｘ−１）を２５ｍｍ□にカットした後、イソプロピルアルコールで煮沸洗浄した後、基板（Ｘ−１）を真空乾燥装置中１００℃で一昼夜乾燥させた。
その後、スパッタリング装置のチャンバ内にセットし、ラインパターンの孔を有するマスク越しにＩＴＯを蒸着し、厚さ：２００ｎｍのＩＴＯ透明電極を形成した。
ＵＶオゾン処理した後、透明電極が形成された面発光体用透明基材を真空蒸着装置のチャンバ内にセットし、有機蒸着チャンバ内の圧力：１０−４Ｐａ、蒸着速度（デポレート）：０．５〜２．０Å／ｓｅｃの条件下で、透明電極の上に、正孔注入層のＣｕＰｃ（２０ｎｍ）、正孔輸送層のＴＰＤ（４０ｎｍ）、発光層のＣＢＰ：Ｉｒ（ｐｐｙ）３（２０ｎｍ）、正孔阻止層のＢＣＰ（１０ｎｍ）、電子輸送層のＡｌｑ３（３０ｎｍ）を順次蒸着し、透明電極の上に選択的に発光層および他の機能層を形成した。
さらに、蒸着速度（デポレート）：０．０５９Å／ｓｅｃの条件下で金属蒸着チャンバ内の圧力：１０−４Ｐａ、蒸着速度（デポレート）：０．２５Å／ｓｅｃの条件下で電子注入層のフッ化リチウム（０．５ｎｍ）、蒸着速度（デポレート）：０．５〜４．０Å／ｓｅｃの条件下で背面電極のアルミニウム（１００ｎｍ）を順次蒸着し、２ｍｍ□の発光部を形成した。
２０ｍｍ□の掘り込みガラスを用い、２ｍｍ□の発光部が掘り込みガラス内に入るように、エポキシ系封止剤（ナガセケムテック社製）で封止を行い、外周をＵＶ照射して硬化させ、有機ＥＬ素子（Ｅ−１）を得た。
有機ＥＬ素子（Ｅ−１）の発光測定Ａを行った結果を表Ａ３に示す。
（デバイスＤ評価）
有機ＥＬ素子（Ｅ−１）のデバイス形成裏面の光取り出し表面に、３ｃｍ□にカットしたマイクロレンズシートを、ＰＥＴフィルム側がマッチングオイルと接するように光学密着させた有機ＥＬ素子（Ｆ−１）を、の発光測定Ａを行った結果を表Ａ３に示す。
(デバイスＨ評価)
基板（Ｘ−１）の代わりに（Ｘ´−１）を使用する以外はデバイスＤと同様にして、有機ＥＬ素子（Ｆ−２）を得た。有機ＥＬ素子（Ｆ−２）の発光測定Ａを行った結果を表Ａ３に示す。
(デバイスＸ評価)
有機ＥＬ素子（Ｆ−２）のデバイス形成裏面の光取り出し表面に、半球レンズの平坦面側がマッチングオイルと接するように光学密着させた有機ＥＬ素子の発光測定Ａを行った結果を表Ａ３に示す。
（デバイスＥ評価）
基板（Ｘ−１）を２５ｍｍ□にカットした後、イソプロピルアルコールで煮沸洗浄した後、基板（Ｘ−１）を真空乾燥装置中１００℃で一昼夜乾燥させた。
その後、金属蒸着装置のチャンバー内にセットし、ラインパターンの孔を有するマスク越しに、金属蒸着チャンバ内の圧力：１０−４Ｐａ、蒸着速度（デポレート）：１．０−３．０Å／ｓｅｃの条件下で銀を１００ｎｍ、蒸着した。ラインパターンの孔を有するマスクを付けた状態で、次いで、スパッタリング装置のチャンバ内にセットし、厚さ：２００ｎｍのＩＴＯ透明電極を形成した。
ＵＶオゾン処理した後、透明電極が形成された面発光体用透明基材を真空蒸着装置のチャンバ内にセットし、有機蒸着チャンバ内の圧力：１０−４Ｐａ、蒸着速度（デポレート）：０．５〜２．０Å／ｓｅｃの条件下で、透明電極の上に、正孔注入層のＣｕＰｃ（２０ｎｍ）、正孔輸送層のＴＰＤ（４０ｎｍ）、発光層のＣＢＰ：Ｉｒ（ｐｐｙ）３（２０ｎｍ）、正孔阻止層のＢＣＰ（１０ｎｍ）、電子輸送層のＡｌｑ３（３０ｎｍ）を順次蒸着し、透明電極の上に選択的に発光層および他の機能層を形成した。
さらに、蒸着速度（デポレート）：０．０５９Å／ｓｅｃの条件下で金属蒸着チャンバ内の圧力：１０−４Ｐａ、蒸着速度（デポレート）：０．２５Å／ｓｅｃの条件下で電子注入層のフッ化リチウム（０．５ｎｍ）、蒸着速度（デポレート）：０．５〜４．０Å／ｓｅｃの条件下で背面電極の銀（２０ｎｍ）を順次蒸着し、２ｍｍ□の発光部を形成した。
２ｍｍ□の発光部が透過する封止ガラスを用い、２ｍｍ□の発光部がガラス内に入るように、エポキシ系封止剤（ナガセケムテック社製）で全面に樹脂が行き渡る様に封止を行い、ＵＶ照射して硬化させ、有機ＥＬ素子（Ｅ−３）を得た。
有機ＥＬ素子（Ｅ−３）の封止ガラス側を、光取り出し面として、比較例２と比べた発光測定Ａの結果を表Ａ３に示す。
（デバイスＩ評価）
基板（Ｘ−１）の変わりに、（Ｘ´―１）を使用する以外は、実施例１のデバイスＥと同様にデバイス有機ＥＬ素子（Ｆ−３）を得た。有機ＥＬ素子（Ｆ−３）の封止ガラス側を、光取り出し面として、比較例２と比べた発光測定Ａの結果を表Ａ３に示す。【０２５３】
（実施例２）
（モールド（ｘ−２）作製）
ＰＥＴ樹脂で成型された縦１０ｃｍ、横１０ｃｍ、厚さ１８８μｍの長方形のテストフィルムをアクリル板の代わりに使用し、またアンダーコート層形成用組成物（ａ−１）の代わりに、（ａ−２）を用いる以外は、実施例１と同様の方法で、モールド（ｘ−２）、（ｘ´−２）を得た。
モールド（ｘ−２）の拡散反射率を測定したところ、５５０ｎｍで９５％、１０００ｎｍで９７％と良好な拡散反射が得られた。これはアンダーコート上に形成されるアルミニウム膜が非常に良好な拡散反射を呈し、薄膜太陽電池基板として好適な構造として用いられる事を示唆している。
(デバイスＡ測定)
コピーモールド（ｘ´−２）を用いて、発光測定Ｂを行った結果を表Ａ３に示す。
（基板（Ｘ−２）作製）
ガラス板（コーニング社製、イーグルＸＧ、５ｃｍ□）の表面に、活性エネルギー線硬化性樹脂組成物（Ａ−２）を滴下し、その上にモールド（ｘ−２）を被せ、ハンドロールで活性エネルギー線硬化性樹脂組成物（Ａ−２）を押し広げた。モールド（ｘ−２）越しに積算光量：１０００ｍＪ／ｃｍ２の紫外線を照射し、活性エネルギー線硬化性樹脂組成物（Ａ−２）を硬化させた。ガラス板および凹凸樹脂層からモールド（ｘ−２）を剥離し、基板（Ｘ−２）を得た。基板（Ｘ−２）の表面粗さを測定した。ＡＦＭ測定結果を表Ａ３に示す。
（基板（Ｘ´−２）作製）
基板（Ｘ−２）の表面上に、高屈ジルコニウム液（ＣＩＫナノテック社製、ＺＲＴ１５ＷＴ％−Ｅ２８）をスピンコーターを用いて塗布し、室温で１５分間静置後、２００℃で１時間ホットプレート上でベーキングを行う操作を２回行い、表面Ｒａが１０ｎｍ以下になるように、１．５μｍ程度の高屈折率膜を形成し、基板（Ｘ´−２）を得た。
（デバイスＧ評価）
基板（Ｘ−１）の代わりに（Ｘ´−２）を使用する以外は実施例１のデバイスＣと同様にして、有機ＥＬ素子（Ｅ−４）を得た。有機ＥＬ素子（Ｅ−４）の発光測定Ａを行った結果を表Ａ３に示す。
（デバイスＸ評価）
有機ＥＬ素子（Ｅ−４）のデバイス形成裏面の光取り出し表面に、半球レンズの平坦面側がマッチングオイルと接するように光学密着させた有機ＥＬ素子の発光測定Ａを行った結果を表Ａ３に示す。【０２５４】
（実施例３）
（モールド（ｙ−１）、基板（Ｙ´−１）作製）
アンダーコート層形成用組成物（ａ−１）の代わりに、（ｂ−１）を用いる以外は、（ｘ−１）と同様の方法で、モールド（ｙ−１）、コピーモールド（ｙ´−１）、基板（Ｙ−１）を得た。結果を表Ａ３に示す。
また、実施例１と同様に基板（Ｙ´−１）を作製した。
（デバイスＸ評価）
有機ＥＬ素子（Ｅ−５）のデバイス形成裏面の光取り出し表面に、半球レンズの平坦面側がマッチングオイルと接するように光学密着させた有機ＥＬ素子の発光測定Ａを行った結果を表Ａ３に示す。【０２５５】
（実施例４）
（モールド（ｙ−２）、基板（Ｙ´−２）作製）
アンダーコート層形成用組成物（ａ−１）の代わりに、（ｂ−２）を用いる以外は、（ｘ−１）と同様の方法で、モールド（ｙ−２）、コピーモールド（ｙ´−２）、基板（Ｙ−２）、（Ｙ´−２）を得た。結果を表Ａ３に示す。
また、実施例１と同様に基板（Ｙ´−２）を作製した。
（デバイスＸ評価）
有機ＥＬ素子（Ｅ−６）のデバイス形成裏面の光取り出し表面に、半球レンズの平坦面側がマッチングオイルと接するように光学密着させた有機ＥＬ素子の発光測定Ａを行った結果を表Ａ３に示す。【０２５６】
（実施例５）
（モールド（ｙ−３）作製）
アンダーコート層形成用組成物（ａ−１）の代わりに、（ｂ−３）を用いる以外は、（ｘ−１）と同様の方法で、モールド（ｙ−３）コピーモールド（ｙ´−３）、基板（Ｙ−３）を得た。結果を表Ａ３に示す。
（デバイスＸ評価）
有機ＥＬ素子（Ｅ−７）のデバイス形成裏面の光取り出し表面に、半球レンズの平坦面側がマッチングオイルと接するように光学密着させた有機ＥＬ素子の発光測定Ａを行った結果を表Ａ３に示す。【０２５７】
（実施例６）
（モールド（ｙ−４）作製）
アンダーコート層形成用組成物（ａ−１）の代わりに、（ｂ−４）を用いる以外は、実施例１同様の方法で、モールド（ｙ−４）コピーモールド（ｙ´−４）、基板（Ｙ−４）を得た。結果を表Ａ３に示す。
(デバイスＨ評価)
有機ＥＬ素子（Ｅ−８）のデバイス形成裏面の光取り出し表面に、３ｃｍ□にカットしたマイクロレンズシートを、ＰＥＴフィルム側がマッチングオイルと接するように光学密着させた有機ＥＬ素子（Ｆ−８）の発光測定Ａを行った結果を表Ａ３に示す。【０２５８】
（実施例７）
（モールド（ｙ−５）作製）
アンダーコート層形成用組成物（ａ−１）の代わりに、（ｂ−５）を用いる以外は、実施例１と同様の方法で、モールド（ｙ−５）、コピーモールド（ｙ´−５）、基板（Ｙ−５）を得た。結果を表Ａ３に示す。
（デバイスＸ評価）
有機ＥＬ素子（Ｅ−９）のデバイス形成裏面の光取り出し表面に、半球レンズの平坦面側がマッチングオイルと接するように光学密着させた有機ＥＬ素子の発光測定Ａを行った結果を表Ａ３に示す。【０２５９】
（実施例８）
（モールド（ｙ−６）作製）
アンダーコート層形成用組成物（ａ−２）の代わりに、（ｂ−６）を用いる以外は、（ｘ−１）と同様の方法で、モールド（ｙ−６、基板（Ｙ−６）（Ｙ´−６）を得た。結果を表Ａ３に示す。
（デバイスＸ評価）
有機ＥＬ素子（Ｅ−１０）のデバイス形成裏面の光取り出し表面に、半球レンズの平坦面側がマッチングオイルと接するように光学密着させた有機ＥＬ素子の発光測定Ａを行った結果を表Ａ３に示す。【０２６０】
（実施例９）
（モールド（ｙ−７）作製）
アンダーコート層形成用組成物（ａ−２）の代わりに、（ｂ−７）を用いる以外は、（ｘ−２）と同様の方法で、モールド（ｙ−７）、基板（Ｙ−７）（Ｙ´−７）を得た。結果を表Ａ３に示す。
（デバイスＸ評価）
有機ＥＬ素子（Ｅ−１１）のデバイス形成裏面の光取り出し表面に、半球レンズの平坦面側がマッチングオイルと接するように光学密着させた有機ＥＬ素子の発光測定Ａを行った結果を表Ａ３に示す。【０２６１】
（実施例１０）
（モールド（ｙ−８）作製）
アンダーコート層形成用組成物（ａ−１）の代わりに、（ｂ−８）を用いる以外は、（ｘ−１）と同様の方法で、モールド（ｙ−８、コピーモールド（ｙ´−８）、基板（Ｙ−８）（Ｙ´−８）を得た。結果を表Ａ３に示す。
（デバイスＸ評価）
有機ＥＬ素子（Ｅ−１２）のデバイス形成裏面の光取り出し表面に、半球レンズの平坦面側がマッチングオイルと接するように光学密着させた有機ＥＬ素子の発光測定Ａを行った結果を表Ａ３に示す。【０２６２】
（実施例１１）
（モールド（ｙ−９）作製）
アンダーコート層形成用組成物（ａ−１）の代わりに、（ｂ−９）を用いる以外は、（ｘ−１）と同様の方法で、モールド（ｙ−９）、コピーモールド（ｙ´−９）、基板（Ｙ−９）（Ｙ´−９）を得た。結果を表Ａ３に示す。
（デバイスＸ評価）
有機ＥＬ素子（Ｅ−１３）のデバイス形成裏面の光取り出し表面に、半球レンズの平坦面側がマッチングオイルと接するように光学密着させた有機ＥＬ素子の発光測定Ａを行った結果を表Ａ３に示す。【０２６３】
（実施例１２）
（モールド（ｙ−１０）作製）
アンダーコート層形成用組成物（ａ−１）の代わりに、（ｂ−１０）を用いる以外は、（ｘ−１）と同様の方法で、モールド（ｙ−１０）、コピーモールド（ｙ´−１０）、基板（Ｙ−１０）（Ｙ´−１０）を得た。結果を表Ａ３に示す。
（デバイスＸ評価）
有機ＥＬ素子（Ｅ−１４）のデバイス形成裏面の光取り出し表面に、半球レンズの平坦面側がマッチングオイルと接するように光学密着させた有機ＥＬ素子の発光測定Ａを行った結果を表Ａ３に示す。【０２６４】
（比較例１）
基板（Ｘ´−１）の代わりにガラス板（コーニング社製、イーグルＸＧ、２５ｍｍ□）を使用する以外は実施例２のデバイスＧと同様に有機ＥＬ素子（Ｇ−１）を作製した。  有機ＥＬ素子（Ｇ−１）の発光測定Ａを行ったところ、１ｍＡ／ｃｍ２の電流を流したとき、電圧：６．７Ｖで輝度は２７０ｃｄ／ｍ２であった。【０２６５】
（比較例２） 
基板（Ｘ´−１）の代わりにガラス板（コーニング社製、イーグルＸＧ、２５ｍｍ□）を使用する以外は実施例１のデバイスＩと同様に有機ＥＬ素子（Ｈ−１）を作製した。  有機ＥＬ素子（Ｈ−１）の封止ガラス側を、光取り出し面として、発光測定Ａを行ったところ、１ｍＡ／ｃｍ２の電流を流したとき、電圧：７．５Ｖで輝度は３２５ｃｄ／ｍ２であった。【０２６６】
（比較例３）ブラスト
２０ｃｍ□鏡面ＳＵＳ板にブラスト粒子（Ａ４００Ｓ、アルミナ粒子）を圧力０．３ＭＰａ、速度２０ｍｍ／ｓｅｃ、ピッチ２．５ｍｍ、供給量３０％でブラスト装置（ＰＡＭ１０７、横浜ニッチュー社製）を用い、ＳＵＳ板上に加工を施し、金型（Ｂ−１）を作製した。
金型（ｂ−１）の表面に活性エネルギー線硬化性樹脂組成物（Ａ−１）滴下し、その上にＰＥＴフィルム（東山フィルム社製、ＨＫ−３１）を被せ、ハンドロールで活性エネルギー線硬化性樹脂組成物（Ａ−１）を押し広げた。ＰＥＴフィルム越しに積算光量：１０００ｍＪ／ｃｍ２の紫外線を照射し、活性エネルギー線硬化性樹脂組成物（Ａ−１）を硬化させた。モールド（ｂ−１）からＰＥＴフィルムおよび凹凸樹脂層を剥離し、コピーモールド（ｂ´−１）を得た。
（基板（Ｂ−１）作製）
ガラス板（コーニング社製、イーグルＸＧ、５ｃｍ□）の表面に、活性エネルギー線硬化性樹脂組成物（Ａ−２）を滴下し、その上にコピーモールド（ｂ´−１）を被せ、ハンドロールで活性エネルギー線硬化性樹脂組成物（Ａ−２）を押し広げた。コピーモールド（ｂ´−１）越しに積算光量：１０００ｍＪ／ｃｍ２の紫外線を照射し、活性エネルギー線硬化性樹脂組成物（Ａ−２）を硬化させた。ガラス板および凹凸樹脂層からコピーモールド（ｂ´−１）を剥離し、基板（Ｂ−１）を得た。基板（Ｂ−１）の表面粗さを測定した。ＡＦＭ測定結果を表Ａ１に示す。
（基板（Ｂ´−１）作製）
基板（Ｂ−１）の表面上に、高屈ジルコニウム液（ＣＩＫナノテック社製、ＺＲＴ１５ＷＴ％−Ｅ２８）をスピンコーターを用いて塗布し、室温で１５分間静置後、２００℃で１時間ホットプレート上でベーキングを繰り返し３回行い、表面Ｒａが１０ｎｍ以下になるように、２．０μｍ程度の高屈折率膜を形成し、基板（Ｂ´−１）を得た。
基板（Ｘ´―１）の代わりに（Ｂ´―１）を用いる以外は、実施例１、２と同様にデバイスＧ、Ｈ、Ｘの作製、評価を行った。比較例１、２を１００％とした時の向上率を表Ａ３に示す。【０２６７】
（比較例４）ドット
ピラーアレイ金型（共同インターナショナル社製、高さ１μｍ、凹凸ピッチ４μｍ、三方配列、材質：石英）の表面に活性エネルギー線硬化性樹脂組成物（Ａ−１）滴下し、その上にＰＥＴフィルム（東山フィルム社製、ＨＫ−３１）を被せ、ハンドロールで活性エネルギー線硬化性樹脂組成物（Ａ−１）を押し広げた。ＰＥＴフィルム越しに積算光量：１０００ｍＪ／ｃｍ２の紫外線を照射し、活性エネルギー線硬化性樹脂組成物（Ａ−１）を硬化させた。ラインアンドスペース金型からＰＥＴフィルムおよび凹凸樹脂層を剥離し、ホールアレイ形状のコピーモールド（ｃ−２）を得た。
（基板（Ｃ−２）作製）
ガラス板（コーニング社製、イーグルＸＧ、５ｃｍ□）の表面に、活性エネルギー線硬化性樹脂組成物（Ａ−２）を滴下し、その上にコピーモールド（ｃ−２）を被せ、ハンドロールで活性エネルギー線硬化性樹脂組成物（Ａ−２）を押し広げた。コピーモールド（ｃ−２）越しに積算光量：１０００ｍＪ／ｃｍ２の紫外線を照射し、活性エネルギー
線硬化性樹脂組成物（Ａ−２）を硬化させた。ガラス板および凹凸樹脂層からコピーモールド（ｃ−２）を剥離し、ピラーアレイ形状を持つ基板（Ｃ−２）を得た。基板（Ｃ−２）の表面粗さを測定した。ＡＦＭ測定結果を表Ａ１に示す。
（基板（Ｃ´−２）作製）
基板（Ｃ−２）の表面上に、高屈ジルコニウム液（ＣＩＫナノテック社製、ＺＲＴ１５ＷＴ％−Ｅ２８）をスピンコーターを用いて塗布し、室温で１５分間静置後、２００℃で１時間ホットプレート上でベーキングを２回行い、表面Ｒａが１０ｎｍ以下になるように、１．５μｍ程度の高屈折率膜を形成し、基板（Ｃ´−２）を得た。
基板（Ｘ´―１）の代わりに（Ｃ´―２）を用いる以外は、実施例１、２と同様にデバイスＧ、Ｈ、Ｘの作成の評価を行った。比較例１、２を１００％とした時の向上率を表Ａ３に示す。【０２６８】
（表Ａ３）                              
2012043828.tif 000005
【０２６９】
＜外観評価＞
積層体の外観を目視観察し、下記の基準で判定した。
Ａ：表面に虹彩色が強く発現する。
Ｂ：表面に虹彩色が発現する。
Ｃ：表面の虹彩色が十分でない。【０２７０】
＜ウレタン（メタ）アクリレート（Ａ）の調製＞
（１）蒸留塔を備え付けた３Ｌの４つ口フラスコにアジピン酸１，６０６ｇとエチレングリコール５８９ｇとプロピレングリコール１５２ｇを仕込み、２００℃で加熱しながら生成する水を留去した。水の流出が無くなり、酸価が１．０以下になった時点を終点とし、ポリエステルジオールを得た。
（２）別途、３Ｌの４つ口フラスコに、トリレンジイソシアネート１７４ｇ、及びジブチル錫ジラウレート０．３ｇを仕込んでウォーターバスで内温が５０℃になるように加熱した。
（３）上記（１）にて合成したポリエステルジオール１，９５０ｇを側管付きの保温滴下ロート（６０℃保温）に仕込んだ。上記（２）で調整したフラスコ内容物を攪拌しつつ、フラスコ内温を５０℃に保ちながら、この滴下ロート内のポリエステルジオールを４時間かけて等速滴下した後、同温度で２時間攪拌して反応させた。
（４）ついで、フラスコ内容物の温度を６０℃に上げ、同温度で１時間攪拌した。２−ヒドロキシエチルアクリレート１１６ｇ、２，６−ジ−ターシャリブチル−４−メチルフェノール０．３ｇ、及びハイドロキノンモノメチルエーテル０．３ｇを均一に混合溶解させた液を別の滴下ロートに仕込んだ。フラスコ内温を７５℃に保ちながら、この滴下ロート内の液を２時間かけて等速滴下した後、同温度で４時間反応させて、ＧＰＣ測定によるポリスチレン換算の数平均分子量が４，６００となるウレタンアクリレート（ＵＡ）を調製した。【０２７１】
［実施例Ｃ１］
表Ｃ１に示す配合組成に従って各成分をステンレス容器に計量し、約３０分間、全体が均一になるまで攪拌してアンダーコート層形成用組成物を調製した。
ついで、ＰＥＴ樹脂で成型された縦１０ｃｍ、横１０ｃｍ、厚さ１８８μｍの長方形のテストフィルムに、硬化時の厚さが約１５μｍになるようにアンダーコート層形成用組成物をバーコーターにより塗装した。
ついで、６０℃で３分間の加熱により有機溶剤を揮発させた後、空気中で高圧水銀灯を用い、波長３４０〜３８０ｎｍの積算光量が紫外線光量計（株式会社オーク製作所製、「ＯＲＣ−ＵＶ−３５１」）にて測定した場合に１，０００ｍＪ／ｃｍ２のエネルギーとなる紫外線を照射し、ＡＢＳ樹脂上にアンダーコート層を形成した。
ついで、アンダーコート層上に、真空蒸着法によってアルミニウムを蒸着させ、厚さ７０ｎｍの金属層を形成し、積層体を得た。
得られた積層体について、外観評価を行った。結果を表Ｃ１に示す。また、積層体の表面の構造を原子間力顕微鏡にて観察した。原子間力顕微鏡像を図１２に示す。【０２７２】
［実施例Ｃ２、比較例Ｃ１］
表Ｃ１に示す配合組成に従い、実施例Ｃ１と同様にしてアンダーコート層形成用組成物を調製し、該組成物を用いて積層体を作製して評価した。結果を表Ｃ１に示す。また、得られた積層体の原子間力顕微鏡像を図１３、１４にそれぞれ示す。【０２７３】
（表Ｃ１）                                  
2012043828.tif 000006
【０２７４】
なお、表Ｃ１中の略号は以下の通りである。
ＵＡ：ウレタンアクリレート
ＴＨＦＡ：アクリル酸テトラヒドロフルフリル（大阪有機化学工業株式会社製）
ＴＤＩＨＰＡ：トリレンジイソシアネートとアクリル酸２−ヒドロキシプロピルからなるウレタンジアクリレート
ＢＮＰ：ベンゾフェノン
ＨＣＰＫ：１−ヒドロキシシクロヘキシルフェニルケトン
トスパール１３０：シリコーン樹脂微粒子（モメンティブ・パフォーマンス・マテリアルズ・ジャパン合同会社製、「トスパール１３０」、平均粒子径３．０μｍ、真比重（２５℃）１．３２、かさ比重０．３６、比表面積２０ｍ２／ｇ）
ＰＧＭ：プロピレングリコールモノメチルエーテル【０２７５】
表Ｃ１から明らかなように、実施例Ｃ１、Ｃ２で得られた積層体は、比較例Ｃ１で得られた積層体よりも虹彩色を強く発現できた。
また、図１２〜１４に示す原子間力顕微鏡像からも明らかなように、実施例Ｃ１、Ｃ２で得られた積層体は、比較例Ｃ１で得られた積層体に比べて細かい凹凸構造を有していた。
このように微細な凹凸構造を有する積層体は、虹彩色が必要な外装品だけではなく、有機ＥＬ素子の光取り出し効率の向上や、太陽電池の光取り込み効率を向上させる部材にも適用が可能である。
【産業上の利用可能性】
【０２７６】
本発明の有機ＥＬ素子は光取り出し効率が高いため、有機ＥＬ素子からなる面発光体等に好適に利用することができる。
【符号の説明】
【０２７７】
１１０  モールド
１１２  モールド基材
１１４  アンダーコート層
１１６  金属薄膜
１２０  物品
１３０  面発光体
１３２  透明基材
１３４  透明電極
１３６  背面電極
１３８  発光層
１４０  太陽電池用保護板
１４２  基材本体
１６０  薄膜系太陽電池
１６２  透明基材
１６４  基材本体
１７０  薄膜系太陽電池素子
２１０  面発光体
２１２  透明基材
２１２ａ  透明支持体
２１２ｂ  アンダーコート層
２１２ｃ  金属層
２１４  透明電極
２１６  背面電極
２１８  発光層
３１０  積層体
３１１  基材
３１２  アンダーコート層
３１３’  アルミニウム
３１３  金属層
４１０  有機ＥＬ素子
４１１  第１電極
４１２  第２電極
４１３  有機半導体層
４１４  基板
４１５  光取り出しフィルム
４１６  封止層
４１７  外付け光取り出し用部材
４１８  高屈折率膜
４１９  光電変換層
４２０  反射膜
４２１  半球レンズ
４３０  薄膜太陽電池
【図１】
2012043828.tif 000007
【図３】
2012043828.tif 000008
【図４】
2012043828.tif 000009
【図５】
2012043828.tif 000010
【図６】
2012043828.tif 000011
【図７】
2012043828.tif 000012
【図８】
2012043828.tif 000013
【図１０】
2012043828.tif 000014
【図１１】
2012043828.tif 000015
【図１５】
2012043828.tif 000016
【図１６】
2012043828.tif 000017
【図１７】
2012043828.tif 000018
【図１８】
2012043828.tif 000019
【図１９】
2012043828.tif 000020
【図２０】
2012043828.tif 000021
【図２１】
2012043828.tif 000022
【図２２】
2012043828.tif 000023
【図２３】
2012043828.tif 000024
【図２４】
2012043828.tif 000025
【図２５】
2012043828.tif 000026
【図３９】
2012043828.tif 000027
【図２】
2012043828.tif 000028
【図９】
2012043828.tif 000029
【図１２】
2012043828.tif 000030
【図１３】
2012043828.tif 000031
【図１４】
2012043828.tif 000032
【図２６】
2012043828.tif 000033
【図２７】
2012043828.tif 000034
【図２８】
2012043828.tif 000035
【図２９】
2012043828.tif 000036
【図３０】
2012043828.tif 000037
【図３１】
2012043828.tif 000038
【図３２】
2012043828.tif 000039
【図３３】
2012043828.tif 000040
【図３４】
2012043828.tif 000041
【図３５】
2012043828.tif 000042
【図３６】
2012043828.tif 000043
【図３７】
2012043828.tif 000044
【図３８】
2012043828.tif 000045
【図４０】
2012043828.tif 000046
【国際調査報告】
2012043828.tif 000047
2012043828.tif 000048
2012043828.tif 000049
2012043828.tif 000050
2012043828.tif 000051